(57)【要約】  天然ポリマーおよび／または合成ポリマー、あるいはかかるポリマーから製造されたポリマー物品の光および／または熱および／または湿気による分解を改善する方法において、化学式（Ｉ）の化合物を前記の天然ポリマーおよび／または合成ポリマー中に混合することを含む方法（化学式（Ｉ）中でｍは１または２であり、ｎは１〜１００であり、Ｘは特定のベンゾフェノン誘導成分から選択され、且つＲ、Ｒ１、Ｒ２はそれぞれ特定の残基から選択される）、前記の化学式（Ｉ）の新規の化合物、およびＡ）天然ポリマーおよび／または合成ポリマーと、Ｂ）前記の化学式（Ｉ）の化合物である分解促進剤とを含む組成物から製造され、光および／または熱および／または湿気の存在下での分解性が改善したポリマー物品を開示する。
2010535257.tif 000002
【特許請求の範囲】
【請求項１】
天然ポリマーおよび／または合成ポリマー、またはかかるポリマーで製造されたポリマー物品の光および／または熱および／または湿気による分解の改善方法において、化学式（Ｉ）の化合物を前記の天然ポリマーおよび／または合成ポリマー中に混合することを含む方法
【化１】
2010535257.tif 000100
［式中、
ｎは１〜１００である；
ｍは１または２である；
Ｘは以下の化学式（１）、（２）、（３）および（４）の基から選択されるｍ＋１価の基である
【化２】
2010535257.tif 000101
［式中、
ＹはＣ、Ｎ、Ｏ、Ｓおよび水素原子から選択される１〜２０個の原子を含む二価の基であり、
Ｚは＞（Ｃ＝Ｏ）または＞ＳＯ2であり、
ｈはそれぞれの相応するオキシアルキレン成分について独立して２〜４の整数であり、
ｊは０または１であり、且つ
ｓはそれぞれの相応するオキシアルキレン成分について独立して２〜４の整数である］；
Ｒは以下から選択されるｍ＋１価の基
−Ｇ−（Ｃ2〜Ｃ34−アルキレン）−Ｇ−；
−Ｇ−（Ｃ5〜Ｃ7−シクロアルキレン）−Ｇ−；
−Ｇ−（Ｃ5〜Ｃ7−シクロアルキレン）−（ｋ，ｋ’−Ｃ1〜Ｃ4−アルキレン）−（Ｃ5〜Ｃ7−シクロアルキレン）−Ｇ−、
−Ｇ−（Ｃ1〜Ｃ18−アルキレン）−（Ｃ5〜Ｃ7−シクロアルキレン）−（Ｃ1〜Ｃ18−アルキレン）−Ｇ−；
−Ｇ−（Ｃ6〜Ｃ12−アリーレン）−Ｇ−；
−Ｇ−（Ｃ6〜Ｃ12−アリーレン）−（ｋ，ｋ’−Ｃ1〜Ｃ4−アルキレン）−（Ｃ6〜Ｃ12−アリーレン）−Ｇ−、
−Ｇ−（Ｃ1〜Ｃ18−アルキレン）−（Ｃ6〜Ｃ12−アリーレン）−（Ｃ1〜Ｃ18−アルキレン）−Ｇ−
［式中、
前記のＣ2〜Ｃ34−アルキレンまたはＣ1〜Ｃ18−アルキレン基は置換されていなくても、あるいはＣｌ；Ｂｒ；Ｉ；ＯＨ；ＮＨ2、およびＣ1〜Ｃ4−アルコキシから選択される１つまたはそれより多くの置換基によって置換されていてもよく、且つ、前記のＣ5〜Ｃ7−シクロアルキレンおよびＣ6〜Ｃ12−アリーレン基は置換されていなくても、あるいはＣｌ；Ｂｒ；Ｉ；ＯＨ；ＮＨ2、Ｃ1〜Ｃ10−アルキル、Ｃ1〜Ｃ10−アルケニルおよびＣ1〜Ｃ10−アルコキシから選択される１つまたはそれより多くの置換基によって置換されていてもよく、
Ｇは不在であるか、あるいは−Ｏ−および＞（Ｃ＝Ｏ）から選択され、且つ
ｋ（およびｋ’）は１または２である］；および
下記の化学式の基：
【化３】
2010535257.tif 000102
［式中、
それぞれのｆは前記の基のそれぞれのアルキレン成分について独立して２〜４の整数であり、且つ、ｇは１〜１０である］
である；
Ｒ１はＨ；Ｃｌ；Ｂｒ；Ｉ；ＯＨ；ＮＨ2、Ｃ1〜Ｃ30−アルキル、Ｃ2〜Ｃ30−アルケニル、Ｃ1〜Ｃ30−アルキルオキシ、Ｃ2〜Ｃ30−アルケニルオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルコキシの１つまたはそれより多くによって置換されていてもよい）；Ｃ3〜Ｃ12−シクロアルキル、Ｃ3〜Ｃ12−シクロアルキルオキシ、Ｃ5〜Ｃ12−シクロアルケニル、Ｃ5〜Ｃ12−シクロアルケニル、Ｃ6〜Ｃ12−アリール、Ｃ6〜Ｃ12−アリールオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルキルまたはＣ1〜Ｃ4−アルコキシの１つまたはそれより多くによって置換されていてもよい）；あるいは
Ｒ１は基−Ｘ３−Ｒ３−Ｒ４
［式中、
Ｘ３は上で定義された化学式（３）の基であり、且つ
Ｒ３はＧが不在であるＲの意味の１つを有し、且つ
Ｒ４はＨ、ＮＨ2、ＮＨ（Ｃ1〜Ｃ4−アルキル）、Ｎ（Ｃ1〜Ｃ4−アルキル）2、Ｃｌ、Ｂｒ、Ｉ、ＯＨ、ＣＯＯＨ、ＣＯＯＣ1〜Ｃ4−アルキルである］
である；且つ
Ｒ２はＨ、Ｃ1〜Ｃ30−アルキル、Ｃ2〜Ｃ30−アルケニル、Ｃ1〜Ｃ30−アルキルオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ、ＣＯＯＣ1〜Ｃ4−アルキル、Ｃ1〜Ｃ4−アルコキシの１つまたはそれより多くによって置換されていてもよい）；Ｃ3〜Ｃ12−シクロアルキル、Ｃ5〜Ｃ12−シクロアルケニル、Ｃ6〜Ｃ12−アリールから選択される基（前記の基は置換されていなくても、あるいはＣｌ；Ｂｒ；Ｉ；ＯＨ；ＮＨ2、Ｃ1〜Ｃ4−アルキルまたはＣ1〜Ｃ4−アルコキシの１つまたはそれより多くによって置換されていてもよい）；あるいは
Ｒ２は基−Ｒ５−Ｒ６
［式中、
Ｒ５は−Ｃ2〜Ｃ34−アルキレンを除き、且つＧが不在であるＲの意味の１つを有し；且つ
Ｒ６はＨ、ＮＨ2、ＮＨ（Ｃ1〜Ｃ4−アルキル）、Ｎ（Ｃ1〜Ｃ4−アルキル）2、Ｃｌ、Ｂｒ、Ｉ、ＯＨ、ＣＯＯＨ、ＣＯＯＣ1〜Ｃ4−アルキル、Ｃ1〜Ｃ4−アルキル、またはＣ1〜Ｃ4−アルコキシである］であるか、あるいは
Ｒ２は−Ｏ−である；
ここで、前記の星印は、前記の化合物の化学式中の不斉基ＲおよびＹの配向を指し示す］。
【請求項２】
化学式（Ｉ）
【化４】
2010535257.tif 000103
の化合物において、
式中、Ｒ１、Ｒ２、Ｒ、Ｘ、ｍおよびｎは請求項１において定義された通りであって、化合物（ａ）および（ｂ）
【化５】
2010535257.tif 000104
を除く化合物。
【請求項３】
請求項２に記載の化合物において、
Ｒが以下から選択されるｍ＋１価の基：
−Ｇ−（Ｃ2〜Ｃ34−アルキレン）−Ｇ−；
−Ｇ−（Ｃ5〜Ｃ7−シクロアルキレン）−Ｇ−；
−Ｇ−（Ｃ5〜Ｃ7−シクロアルキレン）−（ｋ，ｋ’−Ｃ1〜Ｃ4−アルキレン）−（Ｃ5〜Ｃ7−シクロアルキレン）−Ｇ−、
−Ｇ−（Ｃ2〜Ｃ18−アルキレン）−（Ｃ5〜Ｃ7−シクロアルキレン）−（Ｃ2〜Ｃ18−アルキレン）−Ｇ−；
−Ｇ−（Ｃ6〜Ｃ12−アリーレン）−Ｇ−；
−Ｇ−（Ｃ6〜Ｃ12−アリーレン）−（ｋ，ｋ’−Ｃ1〜Ｃ4−アルキレン）−（Ｃ6〜Ｃ12−アリーレン）−Ｇ−、
−Ｇ−（Ｃ2〜Ｃ18−アルキレン）−（Ｃ6〜Ｃ12−アリーレン）−（Ｃ2〜Ｃ18−アルキレン）−Ｇ−
［式中、
前記のＣ2〜Ｃ34−アルキレンまたはＣ2〜Ｃ18−アルキレン基は置換されていなくても、あるいはＣｌ；Ｂｒ；Ｉ；ＯＨ；ＮＨ2、およびＣ1〜Ｃ4−アルコキシから選択される１つまたはそれより多くの置換基によって置換されていてもよく、且つ、前記のＣ5〜Ｃ7−シクロアルキレンおよびＣ6〜Ｃ12−アリーレン基は置換されていなくても、あるいはＣｌ；Ｂｒ；Ｉ；ＯＨ；ＮＨ2、Ｃ1〜Ｃ10−アルキル、Ｃ1〜Ｃ10−アルケニルおよびＣ1〜Ｃ10−アルコキシから選択される１つまたはそれより多くの置換基によって置換されていてもよく、
Ｇは不在であるか、あるいは−Ｏ−および＞（Ｃ＝Ｏ）から選択され、且つ
ｋ（およびｋ’）は１または２である］；および
下記の化学式の基：
【化６】
2010535257.tif 000105
［式中、
それぞれのｆは前記の基のそれぞれのアルキレン成分について独立して２〜４の整数であり、且つ、ｇは１〜１０である］
であり；
Ｒ１がＨ；Ｃｌ；Ｂｒ；Ｉ；ＯＨ；ＮＨ2、Ｃ1〜Ｃ30−アルキル、Ｃ2〜Ｃ30−アルケニル、Ｃ1〜Ｃ30−アルキルオキシ、Ｃ2〜Ｃ30−アルケニルオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルコキシの１つまたはそれより多くによって置換されていてもよい）；Ｃ3〜Ｃ12−シクロアルキル、Ｃ3〜Ｃ12−シクロアルキルオキシ、Ｃ5〜Ｃ12−シクロアルケニル、Ｃ5〜Ｃ12−シクロアルケニル、Ｃ6〜Ｃ12−アリール、Ｃ6〜Ｃ12−アリールオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルキルまたはＣ1〜Ｃ4−アルコキシの１つまたはそれより多くによって置換されていてもよい）であるか、あるいは
Ｒ１が基−Ｘ３−Ｒ３−Ｒ４
［式中、
Ｘ３は上で定義された化学式（３）の基であり、且つ
Ｒ３は−（Ｃ2〜Ｃ8−アルキレン）−を除き、且つＧが不在であるＲの意味の１つを有し、且つ
Ｒ４はＨ、ＮＨ2、ＮＨ（Ｃ1〜Ｃ4−アルキル）、Ｎ（Ｃ1〜Ｃ4−アルキル）2、Ｃｌ、Ｂｒ、Ｉ、ＯＨ、ＣＯＯＨ、ＣＯＯＣ1〜Ｃ4−アルキルである］
である化合物。
【請求項４】
請求項２に記載の化合物において、
Ｒ１がＨ；Ｃｌ、Ｂｒ、ＯＨ；ＮＨ2；Ｃ1〜Ｃ4−アルキルおよびＣ1〜Ｃ4−アルコキシから選択される基から選択されるか、あるいは
Ｒ１が基−Ｘ３−Ｒ３−Ｒ４
［式中、
Ｘ３は上で定義された化学式（３）の基であり、且つ
Ｒ３は−（Ｃ9〜Ｃ20−アルキレン）−であり、且つ
Ｒ４はＨである］
であり、且つ
Ｒ２がＨ、Ｃ1〜Ｃ4−アルキル、Ｃ10〜Ｃ20−アルキルおよびＣ1〜Ｃ4−アルキルオキシ（前記の基は置換されていなくても、またはＣｌ；Ｂｒ；Ｉ；ＯＨ；ＮＨ2またはＣ1〜Ｃ4−アルコキシの１、２または３つによって置換されていてもよい）から選択されるか、あるいは
Ｒ２が基−Ｒ５−Ｒ６
［式中、
Ｒ５は−Ｃ2〜Ｃ34−アルキレンを除き、且つＧが不在であるＲの意味の１つを有し；且つ
Ｒ６はＨまたはＮＨ2である］
であるか、あるいは
Ｒ２が−Ｏ−
である化合物。
【請求項５】
請求項２に記載の化合物において、化学式（Ｉ）におけるＸが以下の基
【化７−１】
2010535257.tif 000106
【化７−２】
2010535257.tif 000107
［式中、Ｙ、ｈ、ｊおよびｓは請求項２で定義された意味を有している］
から選択される化合物。
【請求項６】
請求項２に記載の化合物において、Ｙが基
【化８】
2010535257.tif 000108
［式中、ｒは２〜４の整数、好ましくは２または３である］
から選択される化合物。
【請求項７】
請求項２に記載の化合物において、
ｎが１〜７である；
Ｘが下記の化学式（１−Ａ）または（３−Ａ）の基から選択されるｍ＋１価の基である
【化９】
2010535257.tif 000109
［式中、
Ｙは下記の群：
【化１０】
2010535257.tif 000110
から選択される］；
Ｒが以下から選択される基である：
Ｃ6〜Ｃ12−アルキレンおよび−Ｇ−（Ｃ6〜Ｃ12−アルキレン）−Ｇ−；
［式中、
前記のＣ6〜Ｃ12−アルキレン基は置換されていないか、またはＣｌ；Ｂｒ；Ｉ；ＯＨ；ＮＨ2およびＣ1〜Ｃ4−アルコキシから選択される１、２または３つの置換基によって置換されていてもよい、且つ
Ｇは−Ｏ−である］；
Ｒ１がＣ1〜Ｃ12−アルキルまたはＣ1〜Ｃ12−アルキルオキシであるか、あるいはＸが化学式（３−Ａ）の基である場合、基Ｘ３−Ｒ３−Ｒ４
［式中、
Ｘ３は化学式（３−Ａ）の基であり、
Ｒ３は−Ｃ9〜Ｃ20−アルキレン−であり、且つ
Ｒ４はＨである］であってもよい；且つ
Ｒ２がＨ、または置換されていないか、またはＣｌ；Ｂｒ；Ｉ；ＯＨ；ＮＨ2およびＣ1〜Ｃ4−アルコキシから選択される１、２または３つの置換基によって置換されているＣ6〜Ｃ12−アルキルである
化合物。
【請求項８】
請求項２に記載の化合物において、化学式（Ｉ−ａ）に相応する化合物
【化１１】
2010535257.tif 000111
［式中、
ｎは１〜１０の数字である；
Ｘは化学式（１−Ａ）、（１−Ｄ）、（２−Ａ）または（３−Ａ）の基である
【化１２】
2010535257.tif 000112
Ｙは−Ｏ−または化学式
【化１３】
2010535257.tif 000113
の基である；
ｓは２である；
ｒは２である；
ＲはＣ6〜Ｃ12−アルキレン、−Ｏ−（Ｃ6〜Ｃ12−アルキレン）−Ｏ−、−ＣＯ−フェニレン−ＣＯ−、−シクロヘキシレン−（Ｃ1〜Ｃ6−アルキレン）−シクロヘキシレン（ここで、前記のシクロヘキシレン基は置換されていないか、あるいは１〜３つのＣ1〜Ｃ4−アルキルによって置換されている）；基
【化１４】
2010535257.tif 000114
（ここで、それぞれのｆは前記の基のそれぞれのアルキレン成分について独立して２〜４の整数であり、且つｇは１〜１０の整数である）；あるいは、
化学式
【化１５】
2010535257.tif 000115
の基である；
Ｒ１は水素、−Ｂｒ、−ＯＨ、−ＮＨ2、Ｃ1〜Ｃ4−アルキルまたはＣ1〜Ｃ4−アルキルオキシである；且つ
Ｒ２は水素、Ｃ1〜Ｃ18−アルキル、Ｃ1〜Ｃ4−アルキルオキシ；−シクロヘキシレン−（Ｃ1〜Ｃ6−アルキレン）−シクロヘキシレン−ＮＨ2（ここで、前記のシクロヘキシレン基は置換されていないか、あるいは１〜３つのＣ1〜Ｃ4−アルキルによって置換されている）；−（Ｃ1〜Ｃ18−アルキレン）−ＮＨ2、または基
【化１６】
2010535257.tif 000116
（ここで、それぞれのｆは前記の基のそれぞれのアルキレン成分について独立して２〜４の整数であり、且つｇは１〜１０の整数である）である］。
【請求項９】
請求項２に記載の化合物において、下記からなる群から選択される化合物
【化１７−１】
2010535257.tif 000117
【化１７−２】
2010535257.tif 000118
【化１７−３】
2010535257.tif 000119
［式中、ｎは１〜１０、好ましくは１．５〜８の数字である］。
【請求項１０】
光および／または熱および／または湿気の存在下で分解性のポリマー物品において、
（Ａ）  天然ポリマーおよび／または合成ポリマー、および
（Ｂ）  請求項１に記載の化学式（Ｉ）の化合物
を含む組成物から製造されるポリマー物品。
【請求項１１】
請求項１０に記載のポリマー物品において、成分（Ａ）がポリエチレン、ポリプロピレン、ポリエチレンコポリマー、またはポリプロピレンコポリマーであるポリマー物品。
【請求項１２】
請求項１０に記載のポリマー物品において、組成物が追加的に（Ｃ）遷移金属の無機または有機塩を含有するポリマー物品。
【請求項１３】
請求項１０に記載のポリマー物品において、組成物が追加的に１つまたはそれより多くの下記の成分
（Ｃ）  遷移金属の無機または有機塩、
（Ｄ−Ｉ）  充填剤または強化剤、
（Ｄ−ＩＩ）  顔料、
（Ｄ−ＩＩＩ）  光安定剤、
（Ｄ−ＩＶ）  プロセス添加剤、
（Ｄ−Ｖ）  酸化防止剤、
（Ｄ−ＶＩ）  Ｃａ、Ｍｇ、ＺｎまたはＡｌの無機または有機塩、あるいはＣａ、Ｍｇ、ＺｎまたはＡｌの酸化物、
（Ｄ−ＶＩＩ）  テルペン誘導体、
（Ｄ−ＶＩＩＩ）  無機過酸化物または超酸化物から選択される無機酸化剤
を含有するポリマー物品。
【請求項１４】
請求項１０に記載のポリマー物品において、マルチフィルム、小トンネル用フィルム、畦用覆い、バナナ袋、直接被覆用膜、不織布、縒糸、およびポットからなる群から選択される農業用物品であるポリマー物品。
【請求項１５】
請求項１０に記載のポリマー物品において、梱包材料、および／または民生品用に使用されるポリマー物品。
【発明の詳細な説明】
【技術分野】
【０００１】
本発明は天然ポリマーおよび／または合成ポリマーの分解方法、前記のポリマーのための分解促進剤として有用な新規化合物、および天然および／または合成ポリマーとそのための分解促進剤とを含有する組成物から製造されたポリマー物品に関し、前記のポリマー物品は光および／または熱および／または湿気の存在下で促進された分解性を示す。
【０００２】
何十年も前から、プラスチック物品はそれらの使用における耐久性および費用効果のために、毎日の暮らしの中で幅広い用途を見出されている。適切な安定化によって、大半の市販プラスチックは何年間も持ちこたえるように製造されている。
【０００３】
しかしながら近年、環境問題が多様な原料および性質のいわゆる生分解性材料の開発を導いている。生分解材料は使用期間の間、その機能と結合性を維持しているが、使用後、二酸化炭素と水とに分解し、分解は化学的な手段あるいは微生物のいずれかによって引き起こされる。しかしながら、生分解性と使用期間の間の結合性との間の適した均衡を確立することが問題である。
【０００４】
現在の市場におけるほとんどのバイオポリマーは、短期間の用途、例えば使い捨てのナイフ・フォーク・スプーン類、食器、（即席）食品の梱包材、並びにゴミ袋および買い物袋用に供給されている。それらの用途に使用される材料は、熱可塑性デンプンと、合成または天然ポリエステル、細菌性発酵物から誘導されるポリエステル、例えばポリヒドロキシエステルとの化合物から変化するか、あるいは天然原料から得られるモノマーに基づき、それが次の段階で縮合ポリマー（例えばポリ乳酸の場合）に変換される。それらの材料すべてに共通する特徴は、ヘテロ原子、好ましくは酸素または窒素がポリマー主鎖中に存在することである。このことで、前記の材料は加水分解、微生物の攻撃を受けやすくなり、従って二酸化炭素と水とに崩壊し、それが"生分解"特性とされる。それらの短寿命製品のために最も普及している製品の１つは、Ｍａｔｅｒ−Ｂｉ（登録商標）である。前記はＮｏｖａｍｏｎｔ（イタリア）社によって供給される脂肪族ポリエステルと混合された変性デンプンの混合物である。大半のそれらの材料の機械的特性は、より高められた力学的側面を必要とされる用途、例えば農業用の膜に対しては事実上、充分ではない。この障害を克服するために、ＢＡＳＦによってＥｃｏｆｌｅｘ（登録商標）の商標の下で市販されている脂肪族−芳香族コポリエステルが、例えばそれらの先進的な用途のためのポリエステルとして使用されている。しかしながら、機械的強度と生分解性との間の歩み寄りは、時として所定の時間枠内での生分解速度の低下をもたらす。従って、それらの材料に対しても、分解速度の向上が望まれることがある。
【０００５】
合成熱可塑性プラスチック、例えばポリオレフィンホモポリマーおよびコポリマーの場合、プラスチックの分解が必要とされる多くの用途において、従来の分解添加剤、例えば鉄、コバルト、マンガン、セリウム、銅、またはニッケルに基づく遷移金属塩がよく作用する。それらの場合においては、ポリマー基質それ自身が加水分解を経由する固有の生分解性ではないので、酸化反応を経由して炭素−炭素鎖に沿って進行しなければならない。ポリオレフィンの酸化は、多価の金属イオンの酸化還元サイクルによって触媒される。酸化が進行し、そしてポリマー鎖が特定の分子量に到達したとき、微生物による分解が起きる。しかしながら、多くの国が健康上の理由のために、かかる遷移金属の使用について制限する規制を有している。
【０００６】
７０年代初期から主張されている、合成熱可塑性プラスチックの生分解を強化するための異なる方法は、芳香族光増感剤、例えばアントラキノンまたはベンゾフェノン誘導体の混合である。しかしながら、それらの添加物の使用は様々な不都合をもたらす。なぜなら、それらは一般に低分子量の化合物だからである。例えば、比較的低沸点の添加剤または昇華可能な添加剤は、樹脂が成形、造形、あるいは、他に熱の下で加工された場合、蒸発、昇華、またはその種のものをこうむる。さらには、機能剤と樹脂との間の適合性が乏しいので、長期の使用の間に樹脂表面でブリーディングやブルーミングが引き起こされる。さらには、ブルーミングは、添加剤の浸出を引き起こすことがあり、それはプラスチック製品が食品または作物と接して使用される場合、特に望ましくない。従って、添加される機能剤の量には制限がかけられる。従って、それらの問題をなくすか、あるいは緩和することが求められている。
【０００７】
分解性プラスチック組成物は、例えばＵＳ−Ａ−４０４２７６５号、ＷＯ−Ａ−９２／１１２９８号、ＵＳ−Ａ−４４９５３１１号、およびＵＳ−Ａ−３９９３６３４号内に記載されている。
【０００８】
オリゴマーベンゾフェノン誘導体も、種々の目的のためのポリマー技術において既に使用されている。
【０００９】
ＪＰ−Ａ−２０００−２４８１７８号は、下記の化学式：
【化１】
2010535257.tif 000003
を有するポリイミド前駆体、それらの調製およびそれらから得られる被膜について記載している。
【００１０】
ＵＳ−Ａ−７０１５３０４号は、ポリイミド基質複合剤製造のための、２，３，３’，４’−ベンゾフェノン二無水物と芳香族ジアミンとの反応から誘導される低溶融粘度のイミドオリゴマーについて記載している。
【００１１】
ＪＰ−Ａ−１０−１９５１９５号は、化学式：
【化２】
2010535257.tif 000004
のオリゴマー化合物について記載し、それは１つまたはそれより多くのテトラカルボン酸二無水物、ジアミンおよびモノアミンの反応によって得られ、且つ熱可塑性樹脂の溶融粘度を低下させ、且つそれらの結晶化特性を改善する変性剤として有用である。ベンゾフェノンテトラカルボン酸二無水物をベースとする２つの化合物が特に記載されている。ここで、第一のものはＲ７およびＲ８がＣ18アルキルであり、Ｘ4およびＸ5が−（フェニル）−ＣＯ−（フェニル）−であり、Ｙ2が−ＣＨ2−（フェニレン）−ＣＨ2−であり、且つｂが１であり、且つ、第二のものはＲ７およびＲ８が２−エチルヘキシルであり、Ｘ4およびＸ5が−（フェニル）−ＣＯ−（フェニル）−であり、Ｙ2がドデカニレンであり、且つｂが３である。
【００１２】
今回、分子内にベンゾフェノンを含むオリゴマー化合物、即ち下記の化学式（Ｉ）の化合物
【化３】
2010535257.tif 000005
［式中、
ｎは１〜１００である；
ｍは１または２である；
Ｘは化学式（１）、（２）、（３）および（４）：
【化４】
2010535257.tif 000006
［式中、
ＹはＣ、Ｎ、Ｏ、Ｓおよび水素原子から選択される１〜２０個の原子を含む二価の基であり、
Ｚは＞（Ｃ＝Ｏ）または＞ＳＯ2であり、
ｈはそれぞれ相応するオキシアルキレン成分について独立して２〜４の整数であり、
ｊは０または１であり、且つ
ｓはそれぞれ相応するオキシアルキレン成分について独立して２〜４の整数である］
の基から選択されるｍ＋１価の基である；
Ｒは以下から選択されるｍ＋１価の基
−Ｇ−（Ｃ2〜Ｃ34−アルキレン）−Ｇ−；
−Ｇ−（Ｃ5〜Ｃ7−シクロアルキレン）−Ｇ−；
−Ｇ−（Ｃ5〜Ｃ7−シクロアルキレン）−（ｋ，ｋ’−Ｃ1〜Ｃ4−アルキレン）−（Ｃ5〜Ｃ7−シクロアルキレン）−Ｇ−、
−Ｇ−（Ｃ1〜Ｃ18−アルキレン）−（Ｃ5〜Ｃ7−シクロアルキレン）−（Ｃ1〜Ｃ18−アルキレン）−Ｇ−；
−Ｇ−（Ｃ6〜Ｃ12−アリーレン）−Ｇ−；
−Ｇ−（Ｃ6〜Ｃ12−アリーレン）−（ｋ，ｋ’−Ｃ1〜Ｃ4−アルキレン）−（Ｃ6〜Ｃ12−アリーレン）−Ｇ−、
−Ｇ−（Ｃ1〜Ｃ18−アルキレン）−（Ｃ6〜Ｃ12−アリーレン）−（Ｃ1〜Ｃ18−アルキレン）−Ｇ−
［式中、
前記のＣ2〜Ｃ34−アルキレンまたはＣ1〜Ｃ18−アルキレン基は置換されていなくても、あるいはＣｌ；Ｂｒ；Ｉ；ＯＨ；ＮＨ2、およびＣ1〜Ｃ4−アルコキシから選択される１つまたはそれより多くの置換基によって置換されていてもよく、且つ、前記のＣ5〜Ｃ7−シクロアルキレンおよびＣ6〜Ｃ12−アリーレン基は置換されていなくても、あるいはＣｌ；Ｂｒ；Ｉ；ＯＨ；ＮＨ2、Ｃ1〜Ｃ10−アルキル、Ｃ1〜Ｃ10−アルケニルおよびＣ1〜Ｃ10−アルコキシから選択される１つまたはそれより多くの置換基によって置換されていてもよく、
Ｇは不在であるか、あるいは−Ｏ−および＞（Ｃ＝Ｏ）から選択され、且つ
ｋ（およびｋ’）は１または２である］；および
下記の化学式の基：
【化５】
2010535257.tif 000007
［式中、
それぞれのｆは前記の基のそれぞれのアルキレン成分について独立して２〜４の整数であり、且つ、ｇは１〜１０である］
である；
Ｒ１はＨ；Ｃｌ；Ｂｒ；Ｉ；ＯＨ；ＮＨ2、Ｃ1〜Ｃ30−アルキル、Ｃ2〜Ｃ30−アルケニル、Ｃ1〜Ｃ30−アルキルオキシ、Ｃ2〜Ｃ30−アルケニルオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルコキシの１つまたはそれより多くによって置換されていてもよい）；Ｃ3〜Ｃ12−シクロアルキル、Ｃ3〜Ｃ12−シクロアルキルオキシ、Ｃ5〜Ｃ12−シクロアルケニル、Ｃ5〜Ｃ12−シクロアルケニル、Ｃ6〜Ｃ12−アリール、Ｃ6〜Ｃ12−アリールオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルキルまたはＣ1〜Ｃ4−アルコキシの１つまたはそれより多くによって置換されていてもよい）；あるいは
Ｒ１は基−Ｘ３−Ｒ３−Ｒ４
［式中、
Ｘ３は上で定義された化学式（３）の基であり、且つ
Ｒ３はＧが不在であるＲの意味の１つを有し、且つ
Ｒ４はＨ、ＮＨ2、ＮＨ（Ｃ1〜Ｃ4−アルキル）、Ｎ（Ｃ1〜Ｃ4−アルキル）2、Ｃｌ、Ｂｒ、Ｉ、ＯＨ、ＣＯＯＨ、ＣＯＯＣ1〜Ｃ4−アルキルである］
である；且つ
Ｒ２はＨ、Ｃ1〜Ｃ30−アルキル、Ｃ2〜Ｃ30−アルケニル、Ｃ1〜Ｃ30−アルキルオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ、ＣＯＯＣ1〜Ｃ4−アルキル、Ｃ1〜Ｃ4−アルコキシの１つまたはそれより多くによって置換されていてもよい）；Ｃ3〜Ｃ12−シクロアルキル、Ｃ5〜Ｃ12−シクロアルケニル、Ｃ6〜Ｃ12−アリールから選択される基（前記の基は置換されていなくても、あるいはＣｌ；Ｂｒ；Ｉ；ＯＨ；ＮＨ2、Ｃ1〜Ｃ4−アルキルまたはＣ1〜Ｃ4−アルコキシの１つまたはそれより多くによって置換されていてもよい）；あるいは
Ｒ２は基−Ｒ５−Ｒ６
［式中、
Ｒ５は−Ｃ2〜Ｃ34−アルキレンを除き、且つＧが不在であるＲの意味の１つを有し；且つ
Ｒ６はＨ、ＮＨ2、ＮＨ（Ｃ1〜Ｃ4−アルキル）、Ｎ（Ｃ1〜Ｃ4−アルキル）2、Ｃｌ、Ｂｒ、Ｉ、ＯＨ、ＣＯＯＨ、ＣＯＯＣ1〜Ｃ4−アルキル、Ｃ1〜Ｃ4−アルキル、またはＣ1〜Ｃ4−アルコキシである］
であるか；あるいは
Ｒ２は−Ｏ−である；
ここで、前記の星印は、前記のオリゴマー化合物の化学式中の不斉基ＲおよびＹの配向を指し示す］
が、天然ポリマーおよび／または合成ポリマーに対する良好な分解促進剤であり、且つ前記のポリマーの生分解に関する上述の問題を容易に克服できることが判明した。本発明によって見出された前記の化合物の重要な利点は、それらのポリマー材料外への揮発が非常に低減される傾向にあることである。他の重要な利点は、それらの化合物が特定の樹脂の特有のニーズに合うように容易に設計できることである。
【００１３】
従ってこの意味において本発明は、上記の化学式（Ｉ）の化合物を天然ポリマーおよび／または合成ポリマー用の分解促進剤として用いる使用に関し、並びにかかるポリマーを含む組成物で製造された天然ポリマーおよび／または合成ポリマー物品の光および／または熱および／または湿気による分解を改善する方法において、化学式（Ｉ）の化合物を前記の天然ポリマーおよび／または合成ポリマー中に混合することを含む方法に関する。前記の混合を実施した後、天然ポリマーおよび／または合成ポリマーと前記の化学式（Ｉ）の化合物とを含む組成物からポリマー物品を製造する。
【００１４】
さらなる態様において、本発明は光および／または熱および／または湿気によって引き起こされる分解性のポリマー物品であって（以降、"生分解性"として示される特性も）、
（Ａ）  天然ポリマーおよび／または合成ポリマー、および
（Ｂ）  上述の化学式（Ｉ）の化合物である分解促進剤、特に前記の化学式（Ｉ）から選択される化合物であって、化学式（ＩＩ）の化合物（ａ）および（ｂ）の化合物を除くもの
【化６】
2010535257.tif 000008
［式中、
（ａ）  Ｒ７およびＲ８はＣ18−アルキルであり、Ｘ4およびＸ5は−（フェニル）−ＣＯ−（フェニル）−であり、Ｙ2は−ＣＨ2−（フェニレン）−ＣＨ2−であり、且つｂは１である、あるいは
（ｂ）  Ｒ７およびＲ８は２−エチルヘキシルであり、Ｘ4およびＸ5は−（フェニル）−ＣＯ−（フェニル）−であり、Ｙ2はＣ12−アルキレンであり、且つｂは３である］
を含有する組成物から製造される物品に関する。
【００１５】
化学式（Ｉ）内の記号ｎは、１〜２０である。ｎは前記の範囲内の任意の自然数であってもよく、且つ、整数である必要はない。ｎについて非整数の値が見出されるのは、例えば２つまたはそれより多くの化学式（Ｉ）のオリゴマー、例えば２つまたはそれより多くの前記のオリゴマーの混合物が、同一の化学式の繰り返し単位を示すにもかかわらず、異なる長さの主鎖を示す、即ち、異なる数の前記の繰り返し単位からなる場合である。ｎの値は、例えば化合物の数平均分子量（Ｍｎ）から測定され、それは当該技術分野でよく知られた方法、例えばゲル透過クロマトグラフィー（ＧＰＣ）によって、以下の式に従って測定できる：
【数１】
2010535257.tif 000009
［式中、
Ｍｎ（化学式（Ｉ）の化合物）は、化合物の数平均分子量を意味し、ＭＷは前記の化合物の括弧で括られた成分の化学式から計算された分子量を意味し、Ｒ１およびＲ２は前記の化合物の特定の残基Ｒ１およびＲ２を意味し、且つ、"繰り返し単位"は、前記の化合物の化学式における特定の繰り返し単位
【化７】
2010535257.tif 000010
を意味する］。
【００１６】
さらには、記号ｎが実際には測定における特定の実験上の誤差と共にのみ測定され、その測定のために使用する特定の方法に依存することが、当業者には明らかである。これは小さい値のｎに関して、特にｎ＝１または約１に関して特に重要である。従って、本願の目的では、記号ｎの範囲の下限値１の値は、理論上はｎに関するかかる値が不可能であるにもかかわらず、１未満の値も含むことを意味する。ｎに関する理論値からの偏差は実際には、約±５０％までであり得る。即ち、例えば上述の方法に従って操作した場合、０．５の低さのｎの値が実験的に見出される。従って記号ｎに対する"１"の意味の中に含まれる。
【００１７】
好ましくは、ｎは１〜２０、より好ましくは、１〜１０、特に＞１〜１０、即ち、１〜７、例えば＞１〜７の範囲である。
【００１８】
好ましくは、化学式（Ｉ）におけるＸは、下記の基から選択される基である：
【化８−１】
2010535257.tif 000011
【００１９】
【化８−２】
2010535257.tif 000012
［式中、Ｙ、ｈ、ｊおよびｓは既に上記で示された意味を有している］。
【００２０】
ＹはＣ、Ｎ、Ｏ、Ｓおよび水素原子から選択される１〜２０個の原子を含む二価の基である。１つまたはそれより多くの前記の原子の組み合わせを含む化学的に安定な任意の二価の基は、前記の定義、例えば以下の基に含まれることを意味する：
【化９】
2010535257.tif 000013
［式中、ｒは２〜４の整数、好ましくは２または３である］。
Ｙのより好ましい例は、
【化１０】
2010535257.tif 000014
を含む。
【００２１】
基Ｘの化学式（２）および（２−Ａ）、（２−Ｂ）および（２−Ｃ）におけるｓ、並びに基Ｘの化学式（３）のｈは、それぞれ相応するオキシアルキレン成分について独立して２〜４の整数であってよいが、しかしながら好ましくはそれぞれの成分において同一である。好ましくは、ｓおよびｈについて２または３の値であり、特に２である。
【００２２】
化学式（３）の基Ｘの上述の実施態様のほかに、前記の基Ｘは特にｊが０であるそれらの基を含む。
【００２３】
本発明の目的に適したアルキルの例は、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、およびエイコシルである。反対に、示されていなければ、Ｃ1〜Ｃ16−アルキル、特にＣ4〜Ｃ16−アルキルまたはＣ6〜Ｃ16−アルキルが一般に好ましい。
【００２４】
Ｃ1〜Ｃ30−アルキルオキシの例は、メトキシ、エトキシ、プロポキシ、イソプロポキシ、ｎ−ブトキシ、ｓｅｃ−ブトキシ、イソブトキシ、ｔｅｒｔ−ブトキシ、２−エチルブトキシ、ｎ−ペンチルオキシ、イソペンチルオキシ、１−メチルペンチルオキシ、１，３−ジメチルブチルオキシ、ｎ−ヘキシルオキシ、１−メチルヘキシルオキシ、ｎ−ヘプチルオキシ、イソヘプチルオキシ、１，１，３，３−テトラメチルブチルオキシ、１−メチルヘプチルオキシ、３−メチルヘプチルオキシ、ｎ−オクチルオキシ、２−エチルヘキシルオキシ、１，１，３−トリメチルヘキシルオキシ、１，１，３，３−テトラメチルペンチルオキシ、ノニルオキシ、デシルオキシ、ウンデシルオキシ、１−メチルウンデシルオキシ、ドデシルオキシ、１，１，３，３，５，５−ヘキサメチルヘキシルオキシ、トリデシルオキシ、テトラデシルオキシ、ペンタデシルオキシ、ヘキサデシルオキシ、ヘプタデシルオキシ、オクタデシルオキシ、およびエイコシルオキシである。Ｃ1〜Ｃ20−アルキルオキシが好ましい。
【００２５】
Ｃ2〜Ｃ30−アルケニルの例は、アリル、２−メタリル、ブテニル、ペンテニル、ヘキセニルおよびオレイルである。１位の炭素原子は好ましくは飽和している。Ｃ3〜Ｃ18−アルケニルが特に好ましい。
【００２６】
Ｃ2〜Ｃ30−アルケニルオキシの例は、アリルオキシ、２−メタリルオキシ、ブテニルオキシ、ペンテニルオキシ、ヘキセニルオキシおよびオレイルオキシである。Ｃ3〜Ｃ18−アルケニルオキシが特に好ましい。
【００２７】
置換されていない、あるいは１つまたはそれより多くの置換基によって置換されているＣ3〜Ｃ12−シクロアルキルの例は、シクロペンチル、シクロヘキシル、シクロヘプチル、シクロオクチル、シクロドデシル、および２−メチルシクロヘキシルを含む。置換されていない、あるいはメチルによって置換されているＣ5〜Ｃ6−シクロアルキルが好ましい。
【００２８】
置換されていない、あるいは１つまたはそれより多くの置換基によって置換されているＣ3〜Ｃ12−シクロアルキルオキシの例は、シクロペンチルオキシ、シクロヘキシルオキシ、シクロヘプチルオキシ、シクロオクチルオキシ、シクロドデシルオキシ、および２−メチルシクロヘキシルオキシである。置換されていない、あるいはメチルによって置換されているＣ5〜Ｃ6−シクロアルキルオキシが好ましい。
【００２９】
置換されていない、あるいは１つまたはそれより多くの置換基によって置換されているＣ5〜Ｃ12−シクロアルケニルの例は、シクロヘキセニルおよびメチルシクロヘキセニルを含む。
【００３０】
置換されていない、あるいは１つまたはそれより多くの置換基によって置換されているＣ5〜Ｃ12−シクロアルケニルオキシの例は、シクロヘキセニルオキシおよびメチルシクロヘキセニルオキシを含む。
【００３１】
Ｃ6〜Ｃ12−アリールの例は、随意に置換され得るフェニルおよびナフチルである。置換されていない、またはフェニルで置換されているものが好ましい。
【００３２】
置換フェニルの例は、４−メチルフェニル、２−エチルフェニル、４−エチルフェニル、４−イソプロピルフェニル、４−ｔｅｒｔ−ブチルフェニル、４−ｓｅｃ−ブチルフェニル、４−イソブチルフェニル、３，５−ジメチルフェニル、３，４−ジメチルフェニル、２，４−ジメチルフェニル、２，６−ジエチルフェニル、２−エチル−６−メチルフェニル、および２，６−ジイソプロピルフェニルである。
【００３３】
置換されていない、あるいは１つまたはそれより多くの置換基によって置換されているＣ6〜Ｃ12−アリールオキシの例は、４−メチルフェニルオキシ、２−エチルフェニルオキシ、４−エチルフェニルオキシ、４−イソプロピルフェニルオキシ、４−ｔｅｒｔ−ブチルフェニルオキシ、４−ｓｅｃ−ブチルフェニルオキシ、４−イソブチルフェニルオキシ、３，５−ジメチルフェニルオキシ、３，４−ジメチルフェニルオキシ、２，４−ジメチルフェニルオキシ、２，６−ジエチルフェニルオキシ、２−エチル−６−メチルフェニルオキシ、および２，６−ジイソプロピルフェニルオキシである。
【００３４】
３４個までの炭素原子を有するアルキレンの例は、エチレン、プロピレン、トリメチレン、テトラメチレン、ペンタメチレン、ヘキサメチレン、オクタメチレン、デカメチレン、およびドデカメチレンを含む。Ｃ6〜Ｃ12−アルキレンが一般的に好ましい。
【００３５】
−（Ｃ1〜Ｃ18−アルキレン）−ＮＨ2の好ましい意味は、アルキレン基が置換されていないか、あるいは１〜３つのＣ1〜Ｃ4−アルキルによって置換されている−（直鎖Ｃ2〜Ｃ6−アルキレン）−ＮＨ2である。
【００３６】
Ｃ5〜Ｃ12−シクロアルキレンの例は、シクロペンチレン、シクロヘプチレン、および特にシクロヘキシレンであり、それらは上で定義された通り、随意に置換され得る。
【００３７】
Ｃ6〜Ｃ12−アリーレンの例は、フェニレンおよびナフチレンであり、それらは上で定義された通り、随意に置換され得る。置換されていない、または置換されたフェニルが好ましい。
【００３８】
置換されていない、あるいは１つまたはそれより多くの置換基によって置換されている（Ｃ5〜Ｃ12−シクロアルキレン）−（ｋ，ｋ’−Ｃ1〜Ｃ4−アルキレン）−（Ｃ5〜Ｃ12−シクロアルキレン）の例は、メチレン−ジシクロペンチレン、メチレンジ（シクロヘキシレン）；２，２’−プロピレン−ジ（シクロヘキシレン）、２，２’−ブチレン−ジ（シクロヘキシレン）、および２，２’−プロピレン−ジ（３−メチルシクロヘキシレン）を含む。
【００３９】
−（Ｃ1〜Ｃ18−アルキレン）−（Ｃ5〜Ｃ7−シクロアルキレン）−（Ｃ1〜Ｃ18−アルキレン）−の特定の例は、特に−（Ｃ1〜Ｃ18−アルキレン）−（Ｃ5〜Ｃ6−シクロアルキレン）−（Ｃ1〜Ｃ18−アルキレン）−、例えば下記の化学式の残基を含む：
【化１１】
2010535257.tif 000015
【００４０】
前記は置換されていなくても、あるいは１つまたはそれより多くの、特に１つまたは２つのＣ1〜Ｃ10−アルキル基によって置換されていてもよく、例えば下記の基である：
【化１２】
2010535257.tif 000016
【００４１】
−（Ｃ6〜Ｃ12−アリーレン）−（ｋ，ｋ’−Ｃ1〜Ｃ4−アルキレン）−（Ｃ6〜Ｃ12−アリーレン）の例は、メチレンジ（フェニレン）；２，２’−プロピレン−ジ（フェニレン）、２，２’−ブチレン−ジ（フェニレン）を含む。
【００４２】
−（Ｃ1〜Ｃ18−アルキレン）−（Ｃ6〜Ｃ12−アリーレン）−（Ｃ1〜Ｃ18−アルキレン）−の好ましい実施態様は、相応するフェニレン誘導体である。
【００４３】
ｋは、上述の−（ｋ，ｋ’−Ｃ1〜Ｃ4−アルキレン）−において１または２であってよい。−（ｋ，ｋ’−Ｃ1〜Ｃ4−アルキレン）−の例は、例えば１，１’−メチレン；１，１’−エチレン；１，１’−プロピレン；２，２’−プロピレン；１，１’−ブチレンおよび２，２’−ブチレンを含む。好ましくは、１，１’−メチレンおよび２，２’−プロピレンである。
【００４４】
化学式：
【化１３】
2010535257.tif 000017
の基の適した例は、
ｇが１、２、３または４であり、且つｆがそれぞれのアルキレン成分について異なるか、あるいは好ましくは同一であって、２、３、または４、特に２または３である基を含み、例えば
【化１４】
2010535257.tif 000018
である。
【００４５】
化学式（Ｉ）における記号ｍは、１または２であってよい。ｍが２である場合、Ｘは化学式（４）の基であり、且つ、Ｒ２は−Ｏ−である。しかしながら好ましくは、ｍは１である。
【００４６】
化学式（Ｉ）の化合物は、既に上で述べられた化学式（ＩＩ）の化合物（ａ）および（ｂ）以外は新規である。従って、本発明のさらなる課題は、化学式（ＩＩ）
【化１５】
2010535257.tif 000019
［式中、同時に
（ａ）  Ｒ７およびＲ８はＣ18−アルキルであり、Ｘ4およびＸ5は−（フェニル）−ＣＯ−（フェニル）−であり、Ｙ2は−ＣＨ2−（フェニレン）−ＣＨ2−であり、且つｂは１である、あるいは
（ｂ）  Ｒ７およびＲ８は２−エチルヘキシルであり、Ｘ4およびＸ5は−（フェニル）−ＣＯ−（フェニル）−であり、Ｙ2はＣ12−アルキレンであり、且つｂは３である］
以外の上述の化学式（Ｉ）の化合物である。
【００４７】
化学式（Ｉ）のそれらの新規化合物の特記される小群は、上記で定義された化学式（Ｉ）の化合物であって、Ｒが下記から選択されるｍ＋１価の基
−Ｇ−（Ｃ2〜Ｃ34ーアルキレン）−Ｇ−；
−Ｇ−（Ｃ5〜Ｃ7−シクロアルキレン）−Ｇ−；
−Ｇ−（Ｃ5〜Ｃ7−シクロアルキレン）−（ｋ，ｋ’−Ｃ1〜Ｃ4−アルキレン）−（Ｃ5〜Ｃ7−シクロアルキレン）−Ｇ−、
−Ｇ−（Ｃ2〜Ｃ18−アルキレン）−（Ｃ5〜Ｃ7−シクロアルキレン）−（Ｃ2〜Ｃ18−アルキレン）−Ｇ−；
−Ｇ−（Ｃ6〜Ｃ12−アリーレン）−Ｇ−；
−Ｇ−（Ｃ6〜Ｃ12−アリーレン）−（ｋ，ｋ’−Ｃ1〜Ｃ4−アルキレン）−（Ｃ6〜Ｃ12−アリーレン）−Ｇ−、
−Ｇ−（Ｃ2〜Ｃ18−アルキレン）−（Ｃ6〜Ｃ12−アリーレン）−（Ｃ2〜Ｃ18−アルキレン）−Ｇ−
［式中、
前記のＣ2〜Ｃ34−アルキレンまたはＣ2〜Ｃ18−アルキレン基は置換されていなくても、あるいはＣｌ；Ｂｒ；Ｉ；ＯＨ；ＮＨ2、およびＣ1〜Ｃ4−アルコキシから選択される１つまたはそれより多くの置換基によって置換されていてもよく、且つ、前記のＣ5〜Ｃ7−シクロアルキレンおよびＣ6〜Ｃ12−アリーレン基は置換されていなくても、あるいはＣｌ；Ｂｒ；Ｉ；ＯＨ；ＮＨ2、Ｃ1〜Ｃ10−アルキル、Ｃ1〜Ｃ10−アルケニルおよびＣ1〜Ｃ10−アルコキシから選択される１つまたはそれより多くの置換基によって置換されていてもよく、
Ｇは不在であるか、あるいは−Ｏ−および＞（Ｃ＝Ｏ）から選択され、且つ
ｋ（およびｋ’）は１または２である］；および
以下の化学式の基：
【化１６】
2010535257.tif 000020
［式中、
それぞれのｆは前記の基のそれぞれのアルキレン成分について独立して２〜４の整数であり、且つ、ｇは１〜１０である］
であり、且つ
Ｒ１がＨ；Ｃｌ；Ｂｒ；Ｉ；ＯＨ；ＮＨ2、Ｃ1〜Ｃ30−アルキル、Ｃ2〜Ｃ30−アルケニル、Ｃ1〜Ｃ30−アルキルオキシ、Ｃ2〜Ｃ30−アルケニルオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルコキシの１つまたはそれより多くによって置換されていてもよい）；Ｃ3〜Ｃ12−シクロアルキル、Ｃ3〜Ｃ12−シクロアルキルオキシ、Ｃ5〜Ｃ12−シクロアルケニル、Ｃ5〜Ｃ12−シクロアルケニル、Ｃ6〜Ｃ12−アリール、Ｃ6〜Ｃ12−アリールオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルキルまたはＣ1〜Ｃ4−アルコキシの１つまたはそれより多くによって置換されていてもよい）であるか、あるいは
Ｒ１が−Ｘ３−Ｒ３−Ｒ４の基
［式中、
Ｘ３は上で定義された化学式（３）の基であり、且つ
Ｒ３は−（Ｃ2〜Ｃ8−アルキレン）−以外で、且つＧが不在であるＲの意味の１つを有し、且つ
Ｒ４はＨ、ＮＨ2、ＮＨ（Ｃ1〜Ｃ4−アルキル）、Ｎ（Ｃ1〜Ｃ4−アルキル）2、Ｃｌ、Ｂｒ、Ｉ、ＯＨ、ＣＯＯＨ、ＣＯＯＣ1〜Ｃ4−アルキルである］
である。
【００４８】
化学式（Ｉ）の化合物の他の好ましい群においては、Ｒは特に下記から選択される：
Ｃ2〜Ｃ12−アルキレン；−Ｇ−（Ｃ2〜Ｃ12−アルキレン）−Ｇ−；
シクロヘキシレン；−Ｇ−（シクロヘキシレン）−Ｇ−；
−（シクロヘキシレン）−（ｋ，ｋ’−Ｃ1〜Ｃ4−アルキレン）−（シクロヘキシレン）−、
−Ｇ−（シクロヘキシレン）−（ｋ，ｋ’−Ｃ1〜Ｃ4−アルキレン）−（シクロヘキシレン）−Ｇ−、
−（Ｃ2〜Ｃ12−アルキレン）−（シクロヘキシレン）−（Ｃ2〜Ｃ12−アルキレン）−、
−Ｇ−（Ｃ2〜Ｃ12−アルキレン）−（シクロヘキシレン）−（Ｃ2〜Ｃ12−アルキレン）−Ｇ−；
フェニレン；−Ｇ−（フェニレン）−Ｇ−；
［式中、
前記のＣ2〜Ｃ12−アルキレン基は置換されていなくても、あるいはＣｌ；Ｂｒ；Ｉ；ＯＨ；ＮＨ2、およびＣ1〜Ｃ4−アルコキシから選択される１、２または３つの置換基によって置換されていてもよく、且つ、前記のシクロヘキシレンおよびフェニレン基は置換されていなくても、あるいはＣｌ；Ｂｒ；Ｉ；ＯＨ；ＮＨ2、Ｃ1〜Ｃ10−アルキル、およびＣ1〜Ｃ10−アルコキシから選択される１、２または３つの置換基によって置換されていてもよく、
Ｇは−Ｏ−および＞（Ｃ＝Ｏ）から選択され、且つ
ｋ（およびｋ’）は１または２である］；および
下記の化学式の基：
【化１７】
2010535257.tif 000021
［式中、ｆは２または３であり、且つｇは１〜３である］；
ただし、化学式（ＩＩ）
【化１８】
2010535257.tif 000022
［式中、Ｒ７およびＲ８は２−エチルヘキシルであり、Ｘ4およびＸ5は−（フェニル）−ＣＯ−（フェニル）−であり、Ｙ2はＣ12−アルキレンであり、且つｂは３である］
の化合物を除く。
【００４９】
化学式（Ｉ）の上述の化合物のさらに他の好ましい群において、Ｒ１はＨ；Ｃｌ、Ｂｒ、ＯＨ；ＮＨ2；Ｃ1〜Ｃ4−アルキルおよびＣ1〜Ｃ4−アルコキシから選択される基から選択されるか、あるいは
Ｒ１は−Ｘ３−Ｒ３−Ｒ４の基
［式中、
Ｘ３は上で定義された化学式（３）の基であり、且つ
Ｒ３は−（Ｃ9〜Ｃ20−アルキレン）−であり、且つ
Ｒ４はＨである］
である。
【００５０】
化学式（Ｉ）の上述の化合物の他の特定の実施態様は、
Ｒ２がＨ、Ｃ1〜Ｃ4−アルキル、Ｃ10〜Ｃ20−アルキルおよびＣ1〜Ｃ4−アルキルオキシ（ここで、前記の基は置換されていなくても、１、２または３つのＣｌ；Ｂｒ；Ｉ；ＯＨ；ＮＨ2またはＣ1〜Ｃ4−アルコキシによって置換されていてもよい）から選択されるか、あるいは
Ｒ２が基−Ｒ５−Ｒ６（ここで、Ｒ５はＣ2〜Ｃ34−アルキレンを除き、且つＧが不在であるＲの１つを意味し、且つＲ６はＨまたはＮＨ2である）であるか、あるいは、
Ｒ２が−Ｏ−である化合物である。
【００５１】
本発明の目的に特に有用な化学式（Ｉ）の化合物のさらに特定の群は、下記の化学式（Ｉ）の化合物において：
ｎは１〜７であり；
Ｘは化学式（１−Ａ）および（３−Ａ）：
【化１９】
2010535257.tif 000023
［式中、
Ｙは下記の群：
【化２０】
2010535257.tif 000024
から選択される］
の基から選択されるｍ＋１価の基であり；
ＲはＣ6〜Ｃ12−アルキレンおよび−Ｇ−（Ｃ6〜Ｃ12−アルキレン）−Ｇ−から選択される基であって、前記Ｃ6〜Ｃ12−アルキレン基は置換されていなくても、あるいはＣｌ；Ｂｒ；Ｉ；ＯＨ；ＮＨ2およびＣ1〜Ｃ4−アルコキシから選択される１、２または３つの置換基によって置換されていてもよく；且つ
Ｇは−Ｏ−であり；
Ｒ１はＣ1〜Ｃ12−アルキルまたはＣ1〜Ｃ12−アルキルオキシであるか、あるいはＸが化学式（３−Ａ）の基である場合、基Ｘ３−Ｒ３−Ｒ４
［式中、Ｘ３は化学式（３−Ａ）の基であり、
Ｒ３は−Ｃ9〜Ｃ20−アルキレン−であり、且つ
Ｒ４はＨである］であってもよく；且つ
Ｒ２はＨ、または置換されていないか、またはＣｌ；Ｂｒ；Ｉ；ＯＨ；ＮＨ2およびＣ1〜Ｃ4−アルコキシから選択される１、２または３つの置換基によって置換されているＣ6〜Ｃ12−アルキルである化合物である。
【００５２】
化学式（Ｉ）の化合物は、好ましくは下記の化学式（Ｉ−ａ）の化合物に相当する：
【化２１】
2010535257.tif 000025
［式中、
ｎは１〜１０、好ましくは１．５〜８の数字である；
Ｘは化学式（１−Ａ）、（１−Ｄ）、（２−Ａ）または（３−Ａ）の基である
【化２２】
2010535257.tif 000026
【００５３】
Ｙは−Ｏ−または化学式
【化２３】
2010535257.tif 000027
の基である；
ｓは２である；
ｒは２である；
ＲはＣ6〜Ｃ12−アルキレン、−Ｏ−（Ｃ6〜Ｃ12−アルキレン）−Ｏ−、−ＣＯ−フェニレン−ＣＯ−、−シクロヘキシレン−（Ｃ1〜Ｃ6−アルキレン）−シクロヘキシレン（ここで、前記のシクロヘキシレン基は置換されていないか、あるいは１〜３つのＣ1〜Ｃ4−アルキルによって置換されている）；
基
【化２４】
2010535257.tif 000028
（ここで、それぞれのｆは前記の基のそれぞれのアルキレン成分について独立して２〜４の整数であり、且つｇは１〜１０の整数である）あるいは、
化学式
【化２５】
2010535257.tif 000029
の基である；
Ｒ１は水素、−Ｂｒ、−ＯＨ、−ＮＨ2、Ｃ1〜Ｃ4−アルキルまたはＣ1〜Ｃ4−アルキルオキシである；且つ
Ｒ２は水素、Ｃ1〜Ｃ18−アルキル、Ｃ1〜Ｃ4−アルキルオキシ；−シクロヘキシレン−（Ｃ1〜Ｃ6−アルキレン）−シクロヘキシレン−ＮＨ2（ここで、前記のシクロヘキシレン基は置換されていないか、あるいは１〜３つのＣ1〜Ｃ4−アルキルによって置換されている）；−（Ｃ1〜Ｃ18−アルキレン）−ＮＨ2、または基
【化２６】
2010535257.tif 000030
（ここで、それぞれのｆは前記の基のそれぞれのアルキレン成分について独立して２〜４の整数であり、且つｇは１〜１０の整数である）］。
【００５４】
Ｘが化学式（１）の基である化学式（Ｉ）の化合物の特に好ましい例は、以下の化合物である：
【化２７】
2010535257.tif 000031
【００５５】
（ここで、ｎは上で定義された通りである）。
【００５６】
Ｘが化学式（２）の基である化学式（Ｉ）の化合物の特に好ましい例は、以下の化合物である：
【化２８】
2010535257.tif 000032
【００５７】
（ここで、ｎは上で定義された通りである）。
【００５８】
Ｘが化学式（３）、または化学式（４）の基である化学式（Ｉ）の化合物の特に好ましい例は、以下の化合物である：
【化２９】
2010535257.tif 000033
【００５９】
（ここで、ｎは上で定義された通りである）。
【００６０】
特に、以下の化学式：
【化３０】
2010535257.tif 000034
の化合物であって、且つ数平均分子量（Ｍｎ）約２７４０ｇ／ｍｏｌおよび融点範囲８３℃〜９３℃を有するもの；並びに
化学式：
【化３１】
2010535257.tif 000035
の化合物であって、且つ数平均分子量（Ｍｎ）約１０４０ｇ／ｍｏｌおよび融点範囲１６６℃〜１７４℃を有するものが本発明の目的に非常に適している。
【００６１】
上述の化学式（Ｉ）の化合物を公知の方法に従って、特に本願の実施例内に記載される方法と類似して製造できる。必要な出発材料を当業者は容易に製造でき、且つ、多くの場合、市販の化合物、例えば、ほんの一部に言及すれば、２，６−ジヒドロキシ−アントラキノン；  １，２−ジヒドロキシ−アントラキノン；  １，５−ジヒドロキシ−アントラキノン；  ベンゾフェノン−３，３’，４，４’−テトラカルボン酸二無水物；  ２−ベンゾイル安息香酸；  ３−ベンゾイル安息香酸；  ４−ベンゾイル安息香酸；  アントラキノン−１−スルホン酸，  アントラキノン−２−スルホン酸；  アントラキノン−１，５−ジスルホン酸；  アントラキノン−２，６−ジスルホン酸またはアントラキノン−２，７−ジスルホン酸およびそれらの塩、特に相応するナトリウム塩；またはアントラキノン−２−カルボン酸である。
【００６２】
上述の化学式（Ｉ）の分解促進剤化合物のほかに、本発明によるポリマー物品は成分（Ａ）として天然ポリマーおよび／または合成ポリマーを含む。
【００６３】
成分（Ａ）として適したポリマーの例は、下記を含む：
１．  モノオレフィンおよびジオレフィンのポリマー、例えばポリプロピレン、ポリイソブチレン、ポリブト−１−エン、ポリ−４−メチルペント−１−エン、ポリビニルシクロヘキサン、ポリイソプレンまたはポリブタジエン、並びにシクロオレフィンのポリマー、例えばシクロペンテンまたはノルボルネン、ポリエチレン（随意に架橋していてよい）、例えば高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）および（ＵＬＤＰＥ）。
【００６４】
ポリオレフィン、即ち、前記の段落に例示されたモノオレフィンのポリマー、好ましくはポリエチレンおよびポリプロピレンは異なる方法、および特に以下の方法によって製造される：
ａ）  ラジカル重合（通常、高圧且つ高温下にて）
ｂ）  通常、１つまたは１つより多くの周期律表ＩＶｂ、Ｖｂ、ＶＩｂまたはＶＩＩＩ族金属を含有する触媒を使用した触媒重合。それらの金属は通常、１つまたはそれより多くの配位子、典型的にはオキシド、ハライド、アルコレート、エステル、エーテル、アミン、アルキル、アルケニル、および／またはアリールを有し、それらはπまたはσ配位のいずれかであってよい。それらの金属錯体は遊離した形態か、あるいは基質、典型的には活性化塩化マグネシウム、塩化チタン（ＩＩＩ）、アルミナまたはケイ素酸化物に固定されていてよい。それらの触媒は重合媒体中で可溶性または不溶性であってよい。重合において、該触媒をそれのみで使用するか、あるいはさらなる活性剤、典型的には金属アルキル、金属水素化物、金属アルキルハライド、金属アルキルオキシドまたは金属アルキルオキサンを使用してもよく、前記の金属は周期律表のＩａ、ＩＩａおよび／またはＩＩＩａ族の元素である。前記の活性剤を適宜、さらなるエステル、エーテル、アミンまたはシリルエーテル基で変性してもよい。それらの触媒系は通常、Ｐｈｉｌｌｉｐｓ、Ｓｔａｎｄａｒｄ  Ｏｉｌ  Ｉｎｄｉａｎａ、Ｚｉｅｇｌｅｒ（−Ｎａｔｔａ）、ＴＮＺ（ＤｕＰｏｎｔ）、メタロセンまたはシングルサイト触媒（ＳＳＣ）と称される。
【００６５】
２．  １）で述べられたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）、および異なる型のポリエチレンの混合物（例えばＬＤＰＥ／ＨＤＰＥ）。
【００６６】
３．  モノオレフィンおよびジオレフィンのお互いの、または他のビニルモノマーとのコポリマー、例えば、エチレン／プロピレンコポリマー、直鎖状低密度ポリエチレン（ＬＬＤＰＥ）およびそれらと低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマ−（例えばエチレン／ノルボルネン、例えばＣＯＣ）、エチレン／１−オレフィンコポリマー、ここで１−オレフィンはインサイチューで生成される；  プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／ビニルアセテートコポリマーまたはエチレン／アクリル酸コポリマーおよびそれらの塩（イオノマー）、並びにエチレンとプロピレンおよびジエン、例えばヘキサジエン、ジシクロペンタジエンまたはエチリデン−ノルボルネンとのターポリマー、；および、かかるコポリマー同士の、および上記１）で述べられたポリマーとの混合物、例えばポリプロピレン／エチレン−プロピレンコポリマー、ＬＤＰＥ／エチレン−ビニルアセテートコポリマ−（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、および交互またはランダムなポリアルキレン／一酸化炭素コポリマーおよびそれらと他のポリマーとの混合物、例えばポリアミド。
【００６７】
４．  炭化水素樹脂（例えばＣ5〜Ｃ9）。それらの水素化改質物（例えば粘着性付与剤）およびポリアルキレンとデンプンとの混合物を含む。
【００６８】
１）〜４）からのホモポリマーおよびコポリマーは、シンジオタクチック、アイソタクチック、ヘミアイソタクチック、またはアタクチックを含む任意の立体構造を有してよく、ここで、アタクチックポリマーが好ましい。ステレオブロックポリマーも含まれる。
【００６９】
５．  ポリスチレン、ポリ（ｐ−メチルスチレン）、ポリ（α−メチルスチレン）。
【００７０】
６．  スチレン、α−メチルスチレン、ビニルトルエンの全ての異性体、特にｐ−ビニルトルエン、エチルスチレン、プロピルスチレン、ビニルビフェニル、ビニルナフタレンおよびビニルアントラセンの全ての異性体、およびそれらの混合物を含む、ビニル芳香族モノマーから誘導される芳香族ホモポリマーおよびコポリマー。ホモポリマーおよびコポリマーは、シンジオタクチック、アイソタクチック、ヘミアイソタクチック、またはアタクチックを含む任意の立体構造を有してよく、ここで、アタクチックポリマーが好ましい。ステレオブロックポリマーも含まれる。
【００７１】
６ａ．  エチレン、プロピレン、ジエン、ニトリル、酸、マレイン酸無水物、マレイミド、酢酸ビニルおよび塩化ビニルまたはアクリル誘導体およびそれらの混合物、例えばスチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；耐衝撃性スチレンコポリマーと他のポリマーとの混合物、例えばポリアクリレート、ジエンポリマーまたはエチレン／プロピレン／ジエンターポリマー；およびスチレンのブロックコポリマー、例えば、スチレン／ブタジエン／スチレン、スチレン／イソプレン／スチレン、スチレン／エチレン／ブチレン／スチレンまたはスチレン／エチレン／プロピレン／スチレンから選択される、先述のビニル芳香族モノマーおよびコモノマーを含むコポリマー。
【００７２】
６ｂ．  ６）で述べられたポリマーの水素化から誘導される水素化芳香族ポリマー。特にアタクチックポリスチレンを水素化することによって製造されるポリシクロヘキシルエチレン（ＰＣＨＥ）を含み、それはしばしばポリビニルシクロヘキサン（ＰＶＣＨ）として示される。
【００７３】
６ｃ．  ６ａ）で述べられたポリマーの水素化から誘導される水素化芳香族ポリマー。
【００７４】
ホモポリマーおよびコポリマーは、シンジオタクチック、アイソタクチック、ヘミアイソタクチック、またはアタクチックを含む任意の立体構造を有してよく、ここで、アタクチックポリマーが好ましい。ステレオブロックポリマーも含まれる。
【００７５】
７．  ビニル芳香族モノマー、例えばスチレンまたはα−メチルスチレンのグラフトコポリマー、例えばポリブタジエン上のスチレン、ポリブタジエン−スチレンまたはポリブタジエン−アクリロニトリルコポリマー上のスチレン；ポリブタジエン上のスチレンおよびアクリロニトリル（またはメタクリロニトリル）；ポリブタジエン上のスチレン、アクリロニトリルおよびメチルメタクリレート；ポリブタジエン上のスチレンおよびマレイン酸無水物；ポリブタジエン上のスチレン、アクリロニトリルおよびマレイン酸無水物またはマレイミド；ポリブタジエン上のスチレンおよびマレイミド；ポリブタジエン上のスチレンおよびアルキルアクリレートまたはメタクリレート；エチレン／プロピレン／ジエンターポリマー上のスチレンおよびアクリロニトリル；ポリアルキルアクリレートまたはポリアルキルメタクリレート上のスチレンおよびアクリロニトリル、アクリレート／ブタジエンコポリマー上のスチレンおよびアクリロニトリル、並びにそれらと６）で示されたコポリマーとの混合物、例えばＡＢＳ、ＭＢＳ、ＡＳＡまたはＡＥＳポリマーとして公知のコポリマー混合物。
【００７６】
８．  ハロゲン含有ポリマー、例えばポリクロロプレン、塩化ゴム、イソブチレン−イソプレンの塩素化および臭素化コポリマー（ハロブチルゴム）、塩素化またはスルホ塩素化（ｓｕｌｐｈｏｃｈｌｏｒｉｎａｔｅｄ）ポリエチレン、エチレンと塩素化エチレンとのコポリマー、エピクロロヒドリンホモポリマーおよびコポリマー、特にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／酢酸ビニルまたは塩化ビニリデン／酢酸ビニルコポリマー。
【００７７】
９．  α，β−不飽和酸から誘導されるポリマーおよびその誘導体、例えばポリアクリレートおよびポリメタクリレート；ポリメチルメタクリレート、ポリアクリルアミドおよびポリアクリロニトリル、ブチルアクリレートを用いたそれらの耐衝撃性改質物。
【００７８】
１０．  ９）で述べられたモノマー同士の、または他の不飽和モノマーとのコポリマー、例えばアクリロニトリル／ブタジエンコポリマー、アクリロニトリル／アルキルアクリレートコポリマー、アクリロニトリル／アルコキシアクリルアクリレートまたはアクリロニトリル／ビニルハライドコポリマーまたはアクリロニトリル／アルキルメタクリレート／ブタジエンターポリマー。
【００７９】
１１．  不飽和アルコールおよびアミンまたはアシル誘導体またはそれらのアセタールから誘導されるポリマー、例えばポリビニルアルコール、ポリビニルアセテート、ポリビニルステアレート、ポリビニルベンゾエート、ポリビニルマレエート、ポリビニルブチラール、ポリアリルフタレートまたはポリアリルメラミン；並びにそれらと上記の１）で述べられたオレフィンとのコポリマー。
【００８０】
１２．  環状エーテルのホモポリマーおよびコポリマー、例えばポリアルキレングリコール、ポリエチレンオキシド、ポリプロピレンオキシド、またはビスグリシジルエーテルとのそれらのコポリマー。
【００８１】
１３．  ポリアセタール、例えばポリオキシメチレン、およびコモノマーとしてエチレンオキシドを含有するそれらのポリオキシメチレン；熱可塑性ポリウレタン、アクリレートまたはＭＢＳで改質されたポリアセタール。
【００８２】
１４．  ポリフェニレンオキシドおよびスルフィド、およびポリフェニレンオキシドとスチレンポリマーまたはポリアミドとの混合物。
【００８３】
１５．  一方で末端にヒドロキシル基を有するポリエーテル、ポリエステルまたはポリブタジエン、且つ他方で脂肪族または芳香族ポリイソシアネートから誘導されるポリウレタン、並びにそれらの前駆体。
【００８４】
１６．  ジアミンおよびジカルボン酸から、および／またはアミノカルボン酸または相応するラクタムから誘導されるポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発する芳香族ポリアミド；ヘキサメチレンジアミンおよびイソフタル酸または／およびテレフタル酸から製造され、且つ改質剤としてのエラストマーを有するまたは有さないポリアミド、例えばポリ−２，４，４−トリメチルヘキサメチレンテレフタルアミドまたはポリ−ｍ−フェニレンイソフタルアミド；および上述のポリアミドと、ポリオレフィン、オレフィンコポリマー、イオノマー、あるいは化学結合またはグラフトされたエラストマーとのブロックコポリマー；またはポリエーテル、例えばポリエチレングリコール、ポリプロピレングリコールまたはポリテトラメチレングリコールとのブロックコポリマー；並びにＥＰＤＭまたはＡＢＳで改質されたポリアミドまたはコポリアミド；および加工の間に縮合したポリアミド（ＲＩＭポリアミド系）。
【００８５】
１７．  ポリウレア、ポリイミド、ポリアミド−イミド、ポリエーテルイミド、ポリエステルイミド、ポリヒダントインおよびポリベンズイミダゾール。
【００８６】
１８．  ジカルボン酸およびジオールから誘導される、および／またはヒドロキシカルボン酸または相応するラクトンから誘導されるポリエステル、例えばポリエチレンテレフタレート、ポリブチレンテレフタレート、ポリ−１，４−ジメチロールシクロヘキサンテレフタレート、ポリアルキレンナフタレート（ＰＡＮ）およびポリヒドロキシベンゾエート、並びにヒドロキシル基を末端にもつポリエーテルから誘導されるブロックコポリエーテルエステル；およびポリカーボネートまたはＭＢＳで改質されたポリエステル。
【００８７】
１９．  ポリカーボネートおよびポリエステルカーボネート。
【００８８】
２０．  ポリケトン。
【００８９】
２１．  ポリスルホン、ポリエーテルスルホン、およびポリエーテルケトン。
【００９０】
２２．  一方でアルデヒド、且つ他方でフェノール、ウレアおよびメラミンから誘導される架橋ポリマー、例えばフェノール／ホルムアルデヒド樹脂、ウレア／ホルムアルデヒド樹脂、およびメラミン／ホルムアルデヒド樹脂。
【００９１】
２３．  乾燥型および非乾燥型アルキド樹脂。
【００９２】
２４．  飽和および不飽和ジカルボン酸と多価アルコール、および架橋剤としてのビニル化合物とのコポリエステルから誘導される不飽和ポリエステル樹脂、およびそれらの低燃焼性のハロゲン含有改質物。
【００９３】
２５．  置換アクリレートから誘導される架橋可能なアクリル樹脂、例えばエポキシアクリレート、ウレタンアクリレート、またはポリエステルアクリレート。
【００９４】
２６．  メラミン樹脂、ウレア樹脂、イソシアネート、イソシアヌレート、ポリイソシアネートまたはエポキシ樹脂で架橋されたアルキド樹脂、ポリエステル樹脂、およびアクリレート樹脂。
【００９５】
２７．  脂肪族、脂環式、ヘテロ環式または芳香族グリシジル化合物から誘導される架橋エポキシ樹脂、例えばビスフェノールＡとビスフェノールＦとのジグリシジルエーテル製品であって、従来のハードナー、例えば無水物またはアミンを用い、促進剤を用いて、または用いないで架橋されているもの。
【００９６】
２８．  天然ポリマー、例えばセルロース、ゴム、ゼラチン、および化学的に改質されたそれらのホモロガス誘導体、例えばセルロースアセテート、セルロースプロピオネート、およびセルロースブチレート、またはセルロースエーテル、例えばメチルセルロース；並びにロジンおよびそれらの誘導体。
【００９７】
２９．  上述のポリマー（ポリブレンド）の混合物、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ  ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００９８】
成分（Ａ）は好ましくは熱可塑性合成ポリマーである。好ましい例は、
ａ）オレフィンモノマー、例えばエチレンおよびプロピレン、また、高級１−オレフィン、例えば１−ブテン、１−ペンテン、１−ヘキセンまたは１−オクテンのホモポリマーおよびコポリマー。ポリエチレンＬＤＰＥおよびＬＬＤＰＥ、ＨＤＰＥおよびポリプロピレンが好ましい。
【００９９】
ｂ）  オレフィンモノマーとジオレフィンモノマー、例えばブタジエン、イソプレン、および環式オレフィン、例えばノルボルネンのホモポリマーおよびコポリマー。
【０１００】
ｃ）  １つまたはそれより多くの１−オレフィンおよび／またはジオレフィンと一酸化炭素との、および／または他のビニルモノマー（限定されずに、アクリル酸、およびその相応するアクリルエステル、メタクリル酸、およびその相応するエステル、酢酸ビニル、ビニルケトン、スチレン、マレイン酸無水物および塩化ビニルを含む）とのコポリマー。
【０１０１】
ｄ）  ポリビニルアルコール。
【０１０２】
ｅ）  他の熱可塑性プラスチック、例えばポリ（メタ）アクリレートエステル、ポリスチレン、スチレン−アクリロニトリルコポリマー、アクリロニトリル−ブタジエン−スチレンコポリマー、ポリ塩化ビニル、ポリ塩化ビニリデン、ポリ酢酸ビニル、ポリビニルブチラール、エチレン−ビニルアルコールコポリマー、ポリエチレンテレフタレート（ＰＥＴ）、ポリブチレンテレフタレート（ＰＢＴ）、液晶ポリエステル（ＬＣＰｓ）、ポリアセタール（例えばＰＯＭ）、ポリアミド（ＰＡ）、ポリカーボネート、ポリウレタンおよびポリフェニレンスルフィド（ＰＰＳ）；  それらの樹脂の２つまたはそれより多くから形成されるポリマーブレンドまたはポリマーアロイ；  および充填剤、例えばガラス繊維、炭素繊維、半炭素化繊維、セルロース繊維およびガラスビーズ、難燃剤、膨張剤、抗菌物質、架橋剤、微細なポリオレフィン樹脂粉末、ポリオレフィンワックス、エチレンビスアミドワックス、金属石鹸、およびその種のものを単独あるいは組み合わせて、それらの樹脂へ添加することによって得られる化合物。他方、熱硬化性樹脂の例は、熱硬化性樹脂、例えばエポキシ樹脂、メラミン樹脂、および不飽和ポリエステル樹脂；および充填剤、例えばガラス繊維、炭素繊維、半炭化繊維、セルロース繊維およびガラスビーズ、難燃剤、およびその種のものを単独あるいは組み合わせて、それらの樹脂に混合することによって得られる化合物を含んでよい。
【０１０３】
さらに好ましい成分（Ａ）の例は、生分解性ポリマー、例えば特にポリエチレンスクシネート、ポリブチレンスクシネート、ポリブチレンスクシネート／アジペート、ポリブチレンスクシネート／カーボネート、ポリブチレンスクシネート／テレフタレート（ｔｅｒｅｐｈｔａｌａｔｅ）、ポリカプロラクトン、ポリ（ヒドロキシアルカノエート）（ｈｙｄｒｏｘｙａｌｃａｎｏａｔｅｓ）、ポリ  ３−ヒドロキシ酪酸、ポリ乳酸、ポリエステルアミド、またはそれらの材料と天然デンプンまたは変性デンプンとの混合物、多糖類（ｐｏｌｙｓａｃｃａｒｉｄｅｓ）、リグニン、木粉、セルロースおよびキチンである。
【０１０４】
本発明の特に好ましい実施態様によれば、成分（Ａ）はポリオレフィンホモポリマーまたはコポリマー、ポリエステルホモポリマーまたはコポリマー、ポリアミドホモポリマーまたはコポリマー、それらの混合物、デンプン変性ポリオレフィンまたはデンプンベースのポリマー組成物である。
【０１０５】
本発明のさらに好ましい実施態様によれば、成分（Ａ）はポリエチレン、ポリプロピレン、ポリエチレンコポリマーまたはポリプロピレンコポリマーである。
【０１０６】
特定の実施態様によれば、前記の組成物は追加的に、遷移金属の無機または有機塩である成分（Ｃ）を含有する。
【０１０７】
成分（Ｃ）は好ましくは、Ｃ2〜Ｃ36、特にＣ12〜Ｃ36の範囲の炭素数を有する脂肪酸の金属塩である。特に好ましい例は、パルミチン酸（Ｃ16）、ステアリン酸（Ｃ18）、オレイン酸（Ｃ18）、リノール酸（Ｃ18）およびリノレン酸（Ｃ18）の金属カルボキシレートである。成分（Ｃ）のさらなる例は、芳香族酸、例えば安息香酸である。Ｆｅ、Ｃｅ、Ｃｏ、Ｍｎ、ＣｕまたはＶのＣ2〜Ｃ36−カルボキシレート、例えばＣ12〜Ｃ20−アルカノエートまたはＣ12〜Ｃ20−アルケノエートとしての成分（Ｃ）が特に興味深い。
【０１０８】
成分（Ｃ）のさらなる例は、チタン酸マンガン、ホウ酸マンガン*)、硫酸マンガンカリウム*)、ピロリン酸マンガン*)、スルファミド酸マンガン*)、マンガンフェライト、炭酸カルシウム含有四ホウ酸マンガン（ｌｌ）、二酸化マンガン、硫酸マンガン*)、硝酸マンガン*)、塩化マンガン*)、および燐酸マンガン*)を含む。*)によって示される塩は、水和した形態または水和していない形態で使用できる。
【０１０９】
さらには、本発明によるプラスチック物品の製造に有用な組成物は追加的に、市販の、あるいは公知の方法によって製造される１つまたはそれより多くの従来の添加剤を含有してよい。かかる添加剤の例は以下を含む：
１．酸化防止剤
酸化防止剤は、プラスチック物品の加工および成形工程の間にポリマーを安定化させる量で存在してよい。しかしながら、量が多いとポリマー物品の分解を妨げるので望ましくない。酸化防止剤の適した例は以下を含む：
１．１  アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、ノニルフェノール（側鎖内で直鎖または分岐鎖であってよい）、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール、およびそれらの混合物。
【０１１０】
１．２  アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１１１】
１．３  ヒドロキノンおよびアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【０１１２】
１．４  トコフェロール、例えば、α−トコフェロール、β−トコフェロール、γ−トコフェロール、δ−トコフェロール、およびそれらの混合物(ビタミンE)。
【０１１３】
１．５  ヒドロキシル化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）−ジスルフィド。
【０１１４】
１．６  アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコール  ビス［３，３−ビス（３’−ｔｅｒｔ−ブチル−４’−ヒドロキシフェニル）ブチレート］、ビス（３−ｔｅｒｔ−ブチル−４−ヒドロキシ−５−メチルフェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【０１１５】
１．７  Ｏ−、Ｎ−、およびＳ−ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシ−ベンジル）スルフィド、イソオクチル−３，５−ジ−ｔｅｒｔ−ブチル−４−ヒドロキシベンジルメルカプトアセテート。
【０１１６】
１．８  ヒドロキシベンジル化マロネート、例えば、ジオクタデシル−２，２−ビス（３，５−ジ−ｔｅｒｔ−ブチル−２−ヒドロキシベンジル）マロネート、ジオクタデシル−２−（３−ｔｅｒｔ−ブチル−４−ヒドロキシ−５−メチルベンジル）マロネート、ジドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【０１１７】
１．９  芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１１８】
１．１０  トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス−（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス−（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１１９】
１．１１  ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【０１２０】
１．１２  アシルアミノフェノール、例えば、４−ヒドロキシラウルアニリド（ｈｙｄｒｏｘｙｌａｕｒａｎｉｌｉｄｅ）、４−ヒドロキシステアルアニリド、オクチル  Ｎ−（３，５−ジ−ｔｅｒｔ−ブチル−４−ヒドロキシフェニル）カルバメート。
【０１２１】
１．１３  β−（３，５−ジ−ｔｅｒｔ−ブチル−４−ヒドロキシフェニル）プロピオン酸と、一価または多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１２２】
１．１４  β−（５−ｔｅｒｔ−ブチル−４−ヒドロキシ−３−メチルフェニル）プロピオン酸と、一価または多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【０１２３】
１．１５  β−（３，５−ジシクロヘキシル−４−ヒドロキシフェニル）プロピオン酸と、一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１２４】
１．１６  ３，５−ジ−ｔｅｒｔ−ブチル−４−ヒドロキシフェニル酢酸と、一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１２５】
１．１７  β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシ−フェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド  （Ｎａｕｇａｒｄ（登録商標）ＸＬ−１、供給元Ｕｎｉｒｏｙａｌ）。
【０１２６】
１．１８  アスコルビン酸（ビタミンＣ）。
【０１２７】
１．１９  アミン系酸化防止剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化およびジアルキル化ｔｅｒｔ−ブチル／ｔｅｒｔ−オクチルジフェニルアミンの混合物、モノアルキル化およびジアルキル化ノニルジフェニルアミンの混合物、モノアルキル化およびジアルキル化ドデシルジフェニルアミンの混合物、モノアルキル化およびジアルキル化イソプロピル／イソヘキシルジフェニルアミンの混合物、モノアルキル化およびジアルキル化ｔｅｒｔ−ブチルジフェニルアミン、２，３−ジヒドロ−３，３−ジメチル−４Ｈ−１，４−ベンゾチアジン、フェノチアジンの混合物、モノアルキル化およびジアルキル化ｔｅｒｔ−ブチル／ｔｅｒｔ−オクチルフェノチアジンの混合物、モノアルキル化およびジアルキル化ｔｅｒｔ−オクチル−フェノチアジン、Ｎ−アリルフェノチアジン、Ｎ，Ｎ，Ｎ’，Ｎ’−テトラフェニル−１，４−ジアミノブト−２−エンの混合物。
【０１２８】
２．  紫外線吸収剤および光安定剤。
【０１２９】
２．１  ２−（２’−ヒドロキシフェニル）ベンゾトリアゾール、例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシ−フェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；  ２−［３’−ｔｅｒｔ−ブチル−５’−（２−メトキシカルボニルエチル）−２’−ヒドロキシフェニル］−２Ｈ−ベンゾトリアゾールと、ポリエチレングリコール３００とのエステル交換反応生成物；
【化３２】
2010535257.tif 000036
【０１３０】
ここで、前記Ｒ＝３’−ｔｅｒｔ−ブチル−４’−ヒドロキシ−５’−２Ｈ−ベンゾトリアゾール−２−イルフェニル、２−［２’−ヒドロキシ−３’−（α，α−ジメチルベンジル）−５’−（１，１，３，３−テトラメチルブチル）−フェニル］−ベンゾトリアゾール；  ２−［２’−ヒドロキシ−３’−（１，１，３，３−テトラメチルブチル）−５’−（α，α−ジメチルベンジル）−フェニル］ベンゾトリアゾール。
【０１３１】
２．２  ２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
【０１３２】
２．３  置換された、および置換されていない安息香酸のエステル、例えば、４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル  ３，５−ジ−ｔｅｒｔ−ブチル−４−ヒドロキシベンゾエート、ヘキサデシル  ３，５−ジ−ｔｅｒｔ−ブチル−４−ヒドロキシベンゾエート、オクタデシル  ３，５−ジ−ｔｅｒｔ−ブチル−４−ヒドロキシベンゾエート、２−メチル−４，６−ジ−ｔｅｒｔ−ブチルフェニル  ３，５−ジ−ｔｅｒｔ−ブチル−４−ヒドロキシベンゾエート。
【０１３３】
２．４  アクリレート、例えば、エチルα−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチル  α−シアノ−β−メチル−ｐ−メトキシ−シンナメート、メチル  α−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート。
【０１３４】
２．５  ニッケル化合物、例えば、２，２’−チオ−ビス［４−（１，１，３，３−テトラメチル−ブチル）フェノール］のニッケル錯体、例えば１：１または１：２錯体であって、さらなる配位子、例えばｎ−ブチルアミン、トリエタノールアミンまたはＮ−シクロヘキシルジエタノールミンを有するまたは有さないもの、ニッケル  ジブチルジチオカルバメート、４−ヒドロキシ−３，５−ジ−ｔｅｒｔ−ブチルベンジルホスホン酸のモノアルキルエステル、例えばメチルまたはエチルエステルのニッケル塩、ケトキシムの、例えば２−ヒドロキシ−４−メチルフェニルウンデシルケトキシムのニッケル錯体、１−フェニル−４−ラウロイル−５−ヒドロキシピラゾールのニッケル錯体であって、さらなる配位子を有するもの、または有さないもの。
【０１３５】
２．６  立体障害アミン、例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）  ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖状または環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジン並びに４−ブチ��アミノ−２，２，６，６−テトラメチルピペリジンとの縮合物（ＣＡＳ登録番号［１３６５０４−９６−６］）；１，６−ヘキサンジアミンと２，４，６−トリクロロ−１，３，５−トリアジン、並びにＮ，Ｎ−ジブチルアミンと４−ブチルアミノ−２，２，６，６−テトラメチルピペリジンとの縮合物（ＣＡＳ登録番号［１９２２６８−６４−７］）；  Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジンまたは１，２，２，６，６−ペンタメチル−４−アミノピペリジンとの反応生成物、２，４−ビス［Ｎ−（１−シクロヘキシルオキシ−２，２，６，６−テトラメチルピペリジン−４−ｙｌ）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）−オキシメチル−３，３，５−トリメチル−２−モルホリノン、Ｓａｎｄｕｖｏｒ  （Ｃｌａｒｉａｎｔ；  ＣＡＳ  登録番号［１０６９１７−３１−１］）、５−（２−エチルヘキサノイル）オキシメチル−３，３，５−トリメチル−２−モルホリノン、２，４−ビス−［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）−アミノ）−ｓ−トリアジン。
【０１３６】
２．７  オキサミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド（ｂｕｔｏｘａｎｉｌｉｄｅ）、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド（ｅｔｈｏｘａｎｉｌｉｄｅ）、およびその２−エトキシ−２’−エチル−５，４’−ジ−ｔｅｒｔ−ブトキサニリドとの混合物、ｏ−およびｐ−メトキシ−二置換オキサニリドとの混合物、およびｏ−およびｐ−エトキシ−二置換オキサニリドとの混合物。
【０１３７】
２．８  ２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ｄｉヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【０１３８】
３．  金属不活性化剤、例えば、Ｎ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１３９】
４．  ホスフィットおよびホスホナイト、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，４−ジ−クミルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）−ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）  ４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、６−フルオロ−２，４，８，１０−テトラ−ｔｅｒｔ−ブチル−１２−メチル−ジベンズ［ｄ，ｇ］−１，３，２−ジオキサホスホシン、２，２’，２’’−ニトリロ−［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン。
【０１４０】
下記のホスフィットが特に好ましい：
トリス（２，４−ジ−ｔｅｒｔ−ブチルフェニル）ホスフィット（ｌｒｇａｆｏｓ（登録商標）１６８、Ｃｉｂａ  Ｓｐｅｃｉａｌｔｙ  Ｃｈｅｍｉｃａｌｓ  Ｉｎｃ）、トリス（ノニルフェニル）ホスフィット、
【化３３】
2010535257.tif 000037
【０１４１】
５．  ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タローアミンから誘導されるＮ，Ｎ−ジアルキルヒドロキシルアミン。
【０１４２】
６．  ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン（ｔｒｉｄｅｃｙｌｎｎｉｔｒｏｎｅ）、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタ−デシルニトロン、Ｎ−オクタデシル−アルファ−ヘキサデシルニトロン、水素化タローアミンから誘導されるＮ，Ｎ−ジアルキルヒドロキシル−アミンから誘導されるニトロン。
【０１４３】
７．  チオ相乗剤、例えば、ジラウリルチオジプロピオネート、ジミリスチルチオジプロピオネート（ｄｉｍｉｓｔｒｙｌ  ｔｈｉｏｄｉｐｒｏｐｉｏｎａｔｅ）、ジステアリルチオジプロピオネート、またはジステアリルジスルフィド。
【０１４４】
８．  過酸化物除去剤、例えば、β−チオジプロピオン酸のエステル、例えば、ラウリル、ステアリル、ミリスチルまたはトリデシルのエステル、メルカプトベンズイミダゾールまたは２−メルカプトベンズイミダゾールの亜鉛塩、ジブチルジチオカルバミン酸亜鉛、ジオクタデシルジスルフィド、ペンタエリトリトールテトラキス（β−ドデシルメルカプト）プロピオネート。
【０１４５】
９．  ポリアミド安定剤、例えば、銅塩とヨウ化物および／またはリン化合物との組み合わせ、および二価のマンガン塩。
【０１４６】
１０．  塩基性補助安定剤、例えば、メラミン、ポリビニルピロリドン、ジシアンジアミド、トリアリルシアヌレート、ウレア誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛。
【０１４７】
１１．  成核剤、例えば、無機物質、例えば滑石、金属酸化物、例えば二酸化チタンまたは酸化マグネシウム、好ましくはアルカリ土類金属の燐酸塩、炭酸塩または硫酸塩；  有機化合物、例えばモノカルボン酸またはポリカルボン酸およびそれらの塩、例えば４−ｔｅｒｔ−ブチル安息香酸、アジピン酸、ジフェニル酢酸、コハク酸ナトリウムまたは安息香酸ナトリウム；  ポリマー化合物、例えばイオン性コポリマー（イオノマー）。特に好ましくは、１，３：２，４−ビス（３’，４’−ジメチルベンジリデン）ソルビトール、１，３：２，４−ジ（パラメチルジベンジリデン）ソルビトール、および１，３：２，４−ジ（ベンジリデン）ソルビトールである。
【０１４８】
１２．  充填剤および強化剤、例えば、炭酸カルシウム、シリケート、ガラス繊維、ガラスビーズ、アスベスト、タルク、カオリン、マイカ、硫酸バリウム、金属酸化物および水酸化物、カーボンブラック、グラファイト、木粉および他の天然物の粉末または繊維、合成繊維。
【０１４９】
１３．  他の添加剤、例えば、可塑剤、潤滑剤、乳化剤、顔料、流動添加剤、触媒、流れ調整剤、蛍光増白剤、防炎加工剤、帯電防止剤および膨張剤。
【０１５０】
１４．  ベンゾフラノンおよびインドリノン、例えば、Ｕ．Ｓ．４３２５８６３号；  Ｕ．Ｓ．４３３８２４４号；  Ｕ．Ｓ．５１７５３１２号；  Ｕ．Ｓ．５２１６０５２号；  Ｕ．Ｓ．５２５２６４３号；  ＤＥ−Ａ−４３１６６１１号；  ＤＥ−Ａ−４３１６６２２号；  ＤＥ−Ａ−４３１６８７６号；  ＥＰ−Ａ−０５８９８３９号、ＥＰ−Ａ−０５９１１０２号；  ＥＰ−Ａ−１２９１３８４号内に開示されているもの、あるいは３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシ−エトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチル−ベンゾフラン−２−オン。
【０１５１】
好ましい実施態様によれば、該組成物は１つまたはそれより多くの下記の成分を含有する：
（Ｄ−Ｉ）  充填剤または強化剤、
（Ｄ−ＩＩ）  顔料、
（Ｄ−ＩＩＩ）  光安定剤、
（Ｄ−ＩＶ）  プロセス添加剤、
（Ｄ−Ｖ）  酸化防止剤、
（Ｄ−ＶＩ）  Ｃａ、Ｍｇ、ＺｎまたはＡｌの無機および有機塩、あるいはＣａ、Ｍｇ、ＺｎまたはＡｌの酸化物、
（Ｄ−ＶＩＩＩ）  テルペン誘導体、アントラキノン誘導体、および／またはベンゾフェノン誘導体、
（Ｄ−ＶＩＩＩ）  無機酸化剤。
【０１５２】
成分（Ｄ−Ｉ）は、例えば、炭酸カルシウム、シリカ、ガラス繊維、ガラス球、タルク、カオリン、マイカ、硫酸バリウム、金属酸化物および水酸化物、カーボンブラック、グラファイト、木粉、他の天然物の粉末、合成繊維、および充填剤として使用される金属のステアリン酸塩、例えばステアリン酸カルシウムまたはステアリン酸亜鉛；  不飽和有機ポリマー、例えばポリブタジエン、ポリイソプレン、ポリオクテナマー、または不飽和酸、例えばステアリン酸、オレイン酸、リノール酸またはリノレン酸；  およびさらなるポリマー、例えば、ポリエチレンオキシドまたはポリプロピレンオキシドを包含する。
【０１５３】
成分（Ｄ−ＩＩ）は、例えば、カーボンブラック、二酸化チタン（アナターゼまたはルチルであって、粒径約１０００μｍ〜１０ｎｍの範囲であってよく、且つ随意に表面処理されていてよい）、あるいは農業用途において頻繁に使用される他の有機または無機の色素顔料（例えばカーボンブラック、茶色、銀色、赤、緑）である。
【０１５４】
成分（Ｄ−ＩＩＩ）は好ましくは、ヒンダードアミン系光安定剤（ＨＡＬＳ）または紫外線吸収剤である。上記の項目２の添加剤リスト内に例が開示されている。好ましいヒンダードアミン系光安定剤の例は、例えばＷＯ−Ａ−０１／９２３９２号内で成分（Ａ）、（Ｂ）および（Ｃ）として開示される化合物でもあり、ここで参照をもって開示されるものとし、且つ、それは米国特許出願第１０／２５７３３９号に関しても同様である。
【０１５５】
成分（Ｄ−ＩＶ）は、例えば、スリップ防止/粘着防止添加剤、可塑剤、蛍光増白剤、帯電防止剤、または膨張剤である。
【０１５６】
成分（Ｄ−Ｖ）は、例えば、上記の項目１の添加剤リスト内で列挙された酸化防止剤の１つである。フェノール系酸化防止剤が好ましい。
【０１５７】
成分（Ｄ−ＶＩ）は例えば、金属のステアリン酸塩、例えば、ステアリン酸カルシウムまたはステアリン酸亜鉛；または亜鉛酸化物（例えば粒径１０００μｍ〜１０ｎｍの範囲であってよく、且つ随意に表面処理されていてよい）である。
【０１５８】
成分（Ｄ−ＶＩＩ）は、例えば天然または合成由来のポリテルペン樹脂である。前記のポリテルペンは、市販品でも、あるいは公知の方法によって製造してもよい。
【０１５９】
前記のポリテルペン樹脂は、例えば非環式テルペン、または環式テルペン、例えば、単環式テルペンまたは二環式テルペンをベースとしている。テルペン炭化水素をベースとしたポリテルペンが好ましい。
【０１６０】
非環式テルペンの例は、テルペン炭化水素、例えば、ミルセン、オシメンおよびベータ−ファルネセン；  テルペンアルコール、例えばジヒドロミルセノール（２，６−ジメチル−７−オクテン−２−オール）、ゲラニオール（３，７−ジメチル−トランス−２，６−オクタジエン−１−オール）、ネロール（３，７−ジメチル−シス−２，６−オクタジエン−１−オール）、リナロオール（３，７−ジメチル−１，６−オクタジエン−３−オール）、ミルセノール（２−メチル−６−メチレン−７−オクテン−２−オール）、ラバンデュドール、シトロネロール（３，７−ジメチル−６−オクテン−１−オール）、トランス−トランス−ファルネソール（３，７，１１−トリメチル−２，６，１０−ドデカトリエン−１−オール）およびトランス−ネロリドール（３，７，１１−トリメチル−１，６，１０−ドデカトリエン−３−オール）；  テルペンアルデヒドおよびアセタール、例えばシトラール（３，７−ジメチル−２，６−オクタジエン−１−アール）、シトラールジエチルアセタール（３，７−ジメチル−２，６−オクタジエン−１−アールジエチルアセタール）、シトロネラール（３，７−ジメチル−６−オクテン−１−アール）、シトロネリルオキシアセトアルデヒドおよび２，６，１０−トリメチル−９−ウンデセナール；  テルペンケトン、例えばタゲトン、ソラノンおよびゲラニルアセトン（６，１０−ジメチル−５，９−ウンデカジエン−２−オン）；  テルペン酸およびエステル、例えばシス−ゲラニウム酸、シトロネル酸、ゲラニルエステル（ギ酸ゲラニル、酢酸ゲラニル、プロピオン酸ゲラニル、イソ酪酸ゲラニル、およびイソ吉草酸ゲラニルを含む）、ネリルエステル（酢酸ネリルを含む）、リナリルエステル（ギ酸リナリル、酢酸リナリル、プロピオン酸リナリル、酪酸リナリル、およびイソ酪酸リナリルを含む）、ラバンデュリルエステル（酢酸ラバンデュリルを含む）、シトロネリルエステル（ギ酸シトロネリル、酢酸シトロネリル、プロピオン酸シトロネリル、イソ酪酸シトロネリル、；イソ吉草酸シトロネリル、およびチグリン酸シトロネリルを含む）；  および窒素含有不飽和テルペン誘導体、例えばシス−ゲラニウム酸ニトリルおよびシトロネル酸ニトリル。
【０１６１】
環式テルペンの例は、環式テルペン炭化水素、例えば、
リモネン（１，８−ｐ−メンタジエン）、アルファ−テルピネン、ガンマ−テルピネン  （１，４−ｐ−メンタジエン）、テルピノレン、アルファ−フェランドレン（１，５−ｐ−メンタジエン）、ベータ−フェランドレン、アルファ−ピネン（２−ピネン）、ベータ−ピネン  （２（１０）−ピネン）、カンフェン、３−カレン、カリオフィレン、（＋）−バレンセン、ツジョプセン、アルファ−セドレン、ベータ−セドレンおよびロンギホレン；  環式テルペンアルコールおよびエステル、例えば、（＋）−ネオイソ−イソプレゴール、イソプレゴール（８−ｐ−メンテン−３−オール）、アルファ−テルピネオール（１−ｐ−メンテン−８−オール）、ベータ−テルピネオール、ガンマ−テルピネオール、デルタ−テルピネオールおよび１−テルピネン−４−オール（１−ｐ−メンテン−４−オール）；  環式テルペンアルデヒドおよびケトン、例えばカルボン（１，８−ｐ−マンタジエン−６−オン）、アルファ−イオノン（C13Ｈ20Ｏ）、ベータ−イオノン（Ｃ13Ｈ20Ｏ）、ガンマ−イオノン（Ｃ13Ｈ20Ｏ）、イロン（アルファ−、ベータ−、ガンマ−）（Ｃ14Ｈ22Ｏ）、ｎ−メチルイオノン（アルファ−、ベータ−、ガンマ−）（Ｃ14Ｈ22Ｏ）、イソメチルイオノン（アルファ−、ベータ−、ガンマ−）（Ｃ14Ｈ22Ｏ）、アリルイオノン（Ｃ16Ｈ24Ｏ）、擬イオノン、ｎ−メチル擬イオノン、イソメチル擬イオノン、ダマスコン（１−（２，６，６−トリメチルシクロヘキセニル）−２−ブテン−１−オン；  ベータ−ダマスコン（１−（２，６，６−トリメチル−１，３−シクロヘキセニル（ｃｙｃｌｏｈａｄｉｅｎｙｌ）−２−ブテン−１−オン））、ヌートカトン（５，６−ジメチル−８−イソプロペニルビシクロ［４．４．０］−１−デセン−３−オン）およびセドリルメチルケトン（Ｃ17Ｈ26Ｏ）を含む；および環式テルペンエステル、例えばアルファ−酢酸テルピニル（１−ｐ−メンテン−８−イルアセテート）、酢酸ノピル（（−）−２−（６，６−ジメチルビシクロ［３．１．１］ヘプト−２−エン−２−イル）エチルアセテート）および酢酸クシミル（ｋｈｕｓｙｍｉｌ  ａｃｅｔａｔｅ）。
【０１６２】
さらなる適したテルペン誘導体は、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ＆Ｓｏｎｓ，第４版（１９９４），  Ｖｏｌ．２３，  ｐ．８３３−８８２内に見出される。
【０１６３】
ポリテルペンのベースとしてはたらき得るテルペンの好ましい例は、トリシクレン、アルファ−ピネン、アルファ−フェンチェン、カンフェン、ベータ−ピネン、ミルセン、シス−ピナン、シス／トランス−ｐ−８−メンテン、トランス−２−ｐ−メンテン、ｐ−３−メンテン、トランス−ｐ−メンタン、３−カレン、シス−ｐ−メンタン、１，４−シネオール、１，８−シネオール、アルファ−テルピネン、ｐ−１−メンテン、ｐ−４（８）−メンテン、リモネン、ｐ−シメン、ガンマ−テルピネン、ｐ−３，８−メンタジエン、ｐ−２，４（８）−メンタジエンおよびテルピノレンである。
【０１６４】
成分（Ｄ−ＶＩＩ）のさらなる例は、構造的にテルペンに関連する脂環式化合物、例えば下記のアルコール、例えば、５−（２，２，３−トリメチル−３−シクロペンテン−１−イル）−３−メチルペンタン−２−オール；  アルデヒド、例えば２，４−ジメチル−３−シクロヘキセン  カルボキシアルデヒド、４−（４−メチル−３−ペンテン−１−イル）−３−シクロヘキセンカルボキシアルデヒドおよび４−（４−ヒドロキシ−４−メチルペンチル）−３−シクロヘキセンカルボキシアルデヒド；  ケトン、例えばシベトン、ジヒドロジャスモン（３−メチル−２−ペンチル−２−シクロペンテン−１−オン）、シス−ジャスモン  （３−メチル−２−（２−シス−ペンテン−１−イル）−２−シクロペンテン−１−オン）、５−シクロヘキサデセン−１−オン、２，３，８，８−テトラメチル−１，２，３，４，５，６，７，８−オクタヒドロ−２−ナフタレニルメチルケトンおよび３−メチル−２−シクロペンテン−２−オール−１−オン；およびエステル、例えば４，７−メタノ−３ａ，４，５，６，７，７ａ−ヘキサヒドロ−５−（または６）−インデニルアセテート、アリル３−シクロヘキシルプロピオネート、メチルジヒドロジャスモネートメチル（３−オキソ−２−ペンチルシクロペンチル）アセテートである。
【０１６５】
本発明において使用されるポリテルペンは、前述のテルペンと他の不飽和有機化合物との共重合から誘導されてもよい。
【０１６６】
成分（Ｄ−ＶＩＩ）の他の例は、不飽和コールタール副生成物ポリマー、例えばクマロン−インデン樹脂、ロジン、およびその種のものである。
【０１６７】
当該の成分（Ｄ−ＩＩ）は、好ましくは、ポリ−アルファ-ピネン、ポリ-ベータ-ピネン、ポリリモネン、またはアルファ-ピネンのコポリマー、ベータ-ピネンのコポリマー、またはリモネンのコポリマーからなる群から選択されるポリテルペン樹脂である。ポリ−ベータ−ピネンが特に好ましい。
【０１６８】
テルペンベースの炭化水素樹脂は、典型的にはアルファ−ピネン、ベータ−ピネンおよびｄ−リモネンなどの生成物に基づき、それらはそれぞれ木材産業および柑橘産業から得られる。テルペンベースの樹脂は１９３０年代半ばから利用されている（Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ＆Ｓｏｎｓ，第４版（１９９４），Ｖｏｌ．１３，ｐ．７１７−７１８）。モノテルペンの重合は、最も一般にはカルボカチオン重合によって、フリーデル−クラフツ型触媒系、例えば塩化アルミニウムを使用して実施される（Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ＆Ｓｏｎｓ，第４版（１９９４），Ｖｏｌ．１．ｐ．４５９）。
【０１６９】
一般に、成分（Ｄ−ＶＩＩ）のポリテルペンは１つより多くのテルペン単位を有する。それらは好ましくは、約４００ｇ／ｍｏｌ〜約１４００ｇ／ｍｏｌの分子量を有する。
【０１７０】
成分（Ｄ−ＶＩＩＩ）は、特に無機の過酸化物または無機の超酸化物、特にアルカリ金属またはアルカリ土類金属または遷移金属の過酸化物または超酸化物である。過酸化物としての成分（Ｄ−ＶＩＩＩ）の適した例は、過酸化マグネシウム（ＭｇＯ2）、過酸化カルシウム（ＣａＯ2）、過酸化ストロンチウム（ＳｒＯ2）、過酸化バリウム（ＢａＯ2）、過酸化リチウム（Ｌｉ2Ｏ2）、過酸化ナトリウム（Ｎａ2Ｏ2）、過酸化カリウム（Ｋ2Ｏ2）、過酸化亜鉛（ＺｎＯ2）、過酸化銀（Ａｇ2Ｏ2）、過酸化銅または過酸化鉄である。超酸化物としての成分（Ｄ−ＶＩＩＩ）の適した例は、超酸化リチウム（ＬｉＯ2）、超酸化ナトリウム（ＮａＯ2）、超酸化カリウム（ＫＯ2）、超酸化ルビジウム（ＲｂＯ2）、および超酸化セシウム（ＣｓＯ2）である。好ましくは、過酸化リチウム、過酸化ナトリウム、過酸化マグネシウム、過酸化カルシウム、過酸化バリウム、過酸化亜鉛、および超酸化カリウムである。特に好ましいのは、過酸化ナトリウム、過酸化マグネシウム、過酸化カルシウム、および過酸化亜鉛である。本発明に有用な無機の過酸化物または超酸化物の包括的な要約は、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ＆Ｓｏｎｓ，第４版（１９９４），Ｖｏｌ．１８，２０２−２２９ページ内に与えられており、ここで参照をもって開示するものとする。上述の過酸化物および／または超酸化物の混合物も使用できる。
【０１７１】
成分（Ｄ−ＶＩＩＩ）は好ましくは、アルカリ金属、アルカリ土類金属、または遷移金属の無機の過酸化物、またはアルカリ金属、アルカリ土類金属、または遷移金属の無機の超酸化物である。
【０１７２】
成分（Ｄ−ＩＩＩ）のさらに好ましい例は、過酸化マグネシウム、過酸化カルシウム、過酸化ストロンチウム、過酸化バリウム、過酸化リチウム、過酸化ナトリウム、過酸化カリウム、過酸化亜鉛、過酸化銀、過酸化銅、過酸化鉄、超酸化リチウム、超酸化ナトリウム、超酸化カリウム、超酸化ルビジウムおよび超酸化セシウム、特に過酸化ナトリウム、過酸化マグネシウム、過酸化カルシウム、および過酸化亜鉛；特に過酸化カルシウムである。
【０１７３】
都合の良いことに、成分（Ｄ−ＶＩＩＩ）は湿気と接したときに水と反応して活性な予備分解剤（ｐｒｏｄｅｇｒａｄａｎｔ）種を遊離する化合物であって、且つ、温度範囲１００〜３００℃で熱加工可能である。
【０１７４】
本発明によるポリマー物品は、天然の日光および／または湿気中において、低温、室温または高温での分解を強化される必要がある任意のタイプのプラスチック物品であってよい。
【０１７５】
例えば、適したポリマー物品はプラスチックフィルム、シート、袋、瓶、発泡スチロールカップ、皿、調理器具、ブリスターパッケージ、箱、パッケージ包装、プラスチック繊維、テープ、農業用物品、例えば縒糸の農業用フィルム（twine agricultural film）、マルチフィルム、小トンネル用フィルム、バナナ袋、直接被覆用膜（direct cover）、不織布、農業用途のポット、ジオテキスタイル（goetextile）、ゴミ埋め立て用カバー、工業用カバー、廃棄物用カバー、一時的な足場シート、建築用のフィルム、シルトフェンス、家禽用カーテン、一時的な避難所建築物を建てるためのフィルム、使い捨ておむつ、使い捨て衣料、およびその種のものである。
【０１７６】
好ましい実施態様によれば、前記のポリマー物品は、例えばマルチフィルム、畦用覆い、小トンネル用フィルム、バナナ袋、直接被覆用膜、不織布、縒糸、およびポットからなる群から選択される農業用物品である。
【０１７７】
厚さ５〜１００ミクロンを有する単層または３層マルチフィルムであるポリマー物品が特に好ましい。
【０１７８】
厚さ５〜１００ミクロンを有する単層または３層マルチフィルムであって、且つ部分的に土に埋められるポリマー物品もまた好ましい。
【０１７９】
他の好ましい実施態様によれば、ポリマー物品は梱包材料、および／または民生品用に使用されるものである（例えばスーパーマーケットの袋、またはごみ袋）。前記の梱包材料は、特に、食品、飲料または化粧品用である。
【０１８０】
さらに好ましい実施態様によれば、前記のポリマー物品は衛生用物品または医療用物品である。
【０１８１】
フィルム、繊維、形材、瓶、タンク、容器、シート、袋、発泡スチロールカップ、皿、ブリスターパッケージ、箱、パッケージ包装、およびテープからなる群から選択されるポリマー物品もまた好ましい。
【０１８２】
本発明によるポリマー物品は、建設現場用、例えばジオメンブレン、ジオテキスタイル、ジオグリッド、または足場用フィルムに有用である。
【０１８３】
前記のポリマー物品は、当業者が利用可能な任意の方法によって製造でき、前記方法は限定されずに押出成形、押出ブロー成形、フィルムキャスティング、フィルムブロー成形、圧延、射出成形、ブロー成形、圧縮成形、熱成形、紡績、インフレーション法、および回転成形を含む。
【０１８４】
射出成形、ブロー成形、圧縮成型、回転成形、スラッシ成形、押出、フィルムキャスティング、フィルムブローイング、圧延、熱成形、紡績、または回転キャスティングによって成形されたポリマー物品が特に好ましい。
【０１８５】
ポリマー成分（Ａ）の分解速度は、単に成分（Ｂ）、分解促進剤の濃度を変えることによって調製できる。即ち、より遅い分解が望まれる場合には、より少ない成分（Ｂ）を添加する。成分（Ｂ）は好ましくは、成分（Ａ）の質量に対して０．０１〜１０％、好ましくは０．０１〜５％の量でポリマー物品を形成する組成物中に存在する。
【０１８６】
成分（Ｃ）は好ましくは、成分（Ａ）の質量に対して０．００１〜１０％、好ましくは０．００５〜５％の量でポリマー物品を形成する組成物中に存在する。
【０１８７】
成分（Ｄ−Ｉ）は好ましくは、成分（Ａ）の質量に対して０．０５〜８０％、好ましくは０．５〜７０％の量でポリマー物品を形成する組成物中に存在する。
【０１８８】
成分（Ｄ−ＩＩ）は好ましくは、成分（Ａ）の質量に対して０．０５〜４０％、好ましくは０．０５〜３０％の量でポリマー物品を形成する組成物中に存在する。
【０１８９】
成分（Ｄ−ＩＩＩ）は好ましくは、成分（Ａ）の質量に対して０．０１〜２０％、好ましくは０．０１〜１０％の量でポリマー物品を形成する組成物中に存在する。
【０１９０】
成分（Ｄ−ＩＶ）は好ましくは、成分（Ａ）の質量に対して０．０５〜１０％、好ましくは０．０５〜５％の量でポリマー物品を形成する組成物中に存在する。
【０１９１】
成分（Ｄ−Ｖ）は好ましくは、成分（Ａ）の質量に対して０．００５〜１％、好ましくは０．０１〜０．３％の量でポリマー物品を形成する組成物中に存在する。
【０１９２】
成分（Ｄ−ＶＩ）は好ましくは、成分（Ａ）の質量に対して０．００５〜５％、好ましくは０．０５〜１％の量でポリマー物品を形成する組成物中に存在する。
【０１９３】
成分（Ｄ−ＶＩＩ）は好ましくは、成分（Ａ）の質量に対して０．０１〜１０％、好ましくは０．０１〜５％の量でポリマー物品を形成する組成物中に存在する。
【０１９４】
成分（Ｄ−ＶＩＩＩ）は好ましくは、成分（Ａ）の質量に対して０．００５〜２０％、好ましくは０．１〜１５％の量でポリマー物品を形成する組成物中に存在する。
【０１９５】
下記の実施例１および３の化合物が特に好ましい。
【０１９６】
実施例：
以下の実施例によって本発明を説明する。実施例中の全ての部またはパーセントは、、特段記載されない限り質量比であり、以降の明細書および請求項内も同様である。室温は特段記載されない限り、２０〜３０℃の範囲の温度を意味する。元素分析で得られるデータは、Ｃ、ＨおよびＮの元素に対して計算された（ｃａｌ）あるいは実験的に測定された（ｅｘｐ）質量％である。実施例において、下記の略記を使用する：
ＰＰ  ポリプロピレン；
ＬＤＰＥ  低密度ポリエチレン；
ＬＬＤＰＥ  直鎖状低密度ポリエチレン；
ＮＭＲ  核磁気共鳴（特段示されない限り、1Ｈのもの）；
Ｍｎ  ＧＰＣによって測定される数平均分子量（ｇ／ｍｏｌ）；
ＧＰＣ  ゲル透過クロマトグラフィー。
【０１９７】
実施例において、個々の化合物の分子量（Ｍｎ）はゲル透過クロマトグラフィー（ＧＰＣ）によって測定されている。前記のＧＰＣを、屈折率検出器パーキンエルマーＬＣ３０（ｒｅｆｌｅｃｔｉｖｅ  ｉｎｄｅｘ  Ｐｅｒｋｉｎ  Ｅｌｍｅｒ  ＬＣ３０）を装備したパーキンエルマーＬＣ５０液体クロマトグラフにおいて実施し、そのデータをパーキンエルマーソフトウェア（ＴｕｒｂｏＳＥＣ）を使用して算出した。全てのＧＰＣ測定を、０．０２Ｍのジエタノールアミン溶液を使用し、溶剤としてのクロマトグラフィー等級のテトラヒドロフラン（ＴＨＦ）中、４５℃でＰＬＧＥＬ（Ｐｏｌｙｍｅｒ  Ｌａｂｏｒａｔｏｒｉｅｓ）３００ｍｍ×７．５ｍｍカラムにおいて固定層としてＰＬｇｅｌ  ３μｍ  ＭＩＸＥＤ−Ｅを用いて実施する。校正曲線のために標準ポリスチレンを使用する。視覚的な融点および溶融範囲をＧａｌｌｅｎｋａｍｐの装置を使用して測定する。
【０１９８】
"水素化ダイマー酸"は、主な化合物が
【化３４】
2010535257.tif 000038
である異性体混合物である。
【０１９９】
"水素化ダイマー酸"ジエチルエステルは、"水素化ダイマー酸"から、当業者に公知のエステル化反応条件によって得られる。前記のジメチルエステルの主要な化合物は
【化３５】
2010535257.tif 000039
である。
【０２００】
合成例：
生成物（１−ａ）：
【化３６】
2010535257.tif 000040
【０２０１】
ｎは数平均分子量に基づいて６．１である。
【０２０２】
生成物（１−ｂ）：
【化３７】
2010535257.tif 000041
【０２０３】
ｎは数平均分子量に基づいて７．３である。
【０２０４】
生成物（１−ｃ）：
【化３８】
2010535257.tif 000042
【０２０５】
生成物（１−ｄ）：
【化３９】
2010535257.tif 000043
【０２０６】
ｎは数平均分子量に基づいて３．１である。
【０２０７】
生成物（１−ｅ）：
【化４０】
2010535257.tif 000044
【０２０８】
ｎは数平均分子量に基づいて２．３である。
【０２０９】
生成物（１−ｆ）：
【化４１】
2010535257.tif 000045
【０２１０】
生成物（２−ａ）：
【化４２】
2010535257.tif 000046
【０２１１】
ｎは数平均分子量に基づいて２．５である。
【０２１２】
生成物（２−ｂ）：
【化４３】
2010535257.tif 000047
【０２１３】
ｎは数平均分子量に基づいて３．２である。
【０２１４】
生成物（３−ａ）：
【化４４】
2010535257.tif 000048
【０２１５】
ｎは数平均分子量に基づいて１．５８である。
【０２１６】
生成物（３−ｂ）：
【化４５】
2010535257.tif 000049
【０２１７】
ｎは数平均分子量に基づいて１．７５である。
【０２１８】
生成物（３−ｃ）：
【化４６】
2010535257.tif 000050
【０２１９】
生成物（３−ｄ）：
【化４７】
2010535257.tif 000051
【０２２０】
生成物（３−ｅ）：
【化４８】
2010535257.tif 000052
【０２２１】
ｎは数平均分子量に基づいて３．１である。
【０２２２】
【表１−１】
2010535257.tif 000053
【０２２３】
【表１−２】
2010535257.tif 000054
【０２２４】
【表１−３】
2010535257.tif 000055
【０２２５】
【表１−４】
2010535257.tif 000056
【０２２６】
実施例１：
【化４９】
2010535257.tif 000057
の合成
合成工程：
【化５０】
2010535257.tif 000058
【０２２７】
工程Ａ：  ２，６−ジヒドロキシアントラキノン５０ｇをジメチルアセトアミド３００ｍｌ中で溶解し、そして攪拌しながら、炭酸カリウム７１ｇを該混合物に添加する。その反応物を８０℃で１時間加熱し、その後、ブロモイソプロピルアセテート８７ｇを該反応混合物に滴下する。その後、該反応混合物を加熱し、そして１００℃で８時間保持し、その後、減圧下で濃縮する。その残留物をジクロロメタン中で溶解し、そして水で数回洗浄する。その後、その有機相を真空下で濃縮する。２，６−ビス（メチルエステルプロピオンオキシ）  ９，１０−ジアントラキノン６４．５ｇが、融点１６９〜１７６℃を有する黄色い固体として得られる。提案された構造がＮＭＲ分析によって確認された。
【０２２８】
工程Ｂ：  ２，６−ビス（メチルエステルプロピオンオキシ）  ９，１０−ジアントラキノン６４ｇ、１，６−ヘキサンジオール１８．５ｇ、およびｐ−トルエンスルホン酸０．８ｇをキシレン３００ｍｌ中で溶解する。前記の溶液を還流温度まで加熱し、そして１０時間攪拌する。その後、ジクロロメタン３００ｍｌを添加し、そして、その有機相を水で数回洗浄し、そして減圧下で濃縮する。所望の生成物（Ｍｎ＝２７００；ｎ＝６．１、上に記載された通りに算出）６８ｇが、融点８３〜９３℃を有する黄色い固体として得られる。提案された構造がＮＭＲ分析によって確認された。
【０２２９】
熱重量分析／質量損失のデータ：２６０℃  ０．４１％  −  ２８０℃  ０．５７％  −  ３００℃  ０．８７％。
【０２３０】
実施例２：
【化５１】
2010535257.tif 000059
の合成
機械攪拌器、熱電対、滴下漏斗および凝縮器を装備した四ツ口丸底フラスコを、３，３’，４，４’−ベンゾフェノンテトラカルボン酸無水物８０．０ｇおよび氷酢酸４００ｍｌで連続的に充填する。ドデシルアミン２２．９ｇとポリ（プロピレングリコール）ビス（２−アミノプロピルエーテル）４２．８ｇとの溶液を、室温で前記の溶液に滴下する。該反応物を攪拌しながら還流温度で６時間加熱し、その後、該混合物をジクロロメタン４００ｍｌ中に注ぎ、そして、その有機相を水で数回洗浄し、そして真空下で乾燥させる。所望の生成物が、融点８５〜９５℃を有するわずかに黄色い固体として得られる（Ｍｎ＝１０３１；ｎ＝１．５８、上に記載された通りに算出）。提案された構造がＮＭＲ分析によって確認された。
【０２３１】
実施例３：
【化５２】
2010535257.tif 000060
の合成
機械攪拌器、熱電対、滴下漏斗および凝縮器を装備した四ツ口丸底フラスコを、３，３’，４，４’−ベンゾフェノンテトラカルボン酸無水物１２２．０ｇ、およびジメチルアセトアミド８５０ｍｌで連続的に充填する。１，１２−ドデカンジアミン３７．９ｇとドデシルアミン７３．７ｇとをジメチルアセトアミド３５０ｍｌ中に溶かした溶液を、室温で前記の溶液に滴下する。攪拌された反応物を還流温度で３時間加熱する。その後、室温で冷却し、粗混合物を濾過によって除去することによって不溶性の材料を回収し、メタノールで洗浄し、そして５０℃の減圧下のオーブン内で乾燥させる。所望のオリゴマー（ｏｌｙｇｏｍｅｒｉｃ）生成物１９４．０ｇが、融点１５３〜１６３℃を有するわずかに黄色い固体として得られる（Ｍｎ＝１０３８；ｎ＝１．７５、上に記載された通りに算出）。提案された構造がＮＭＲ分析によって確認された。
【０２３２】
熱重量分析／質量損失のデータ：２６０℃  １．９０％  −  ２８０℃  ２．００％  −  ３００℃  ２．２１％。
【０２３３】
実施例４：
【化５３】
2010535257.tif 000061
の合成
合成工程：
【化５４】
2010535257.tif 000062
【０２３４】
工程Ａ：  機械攪拌器、熱電対、滴下漏斗および凝縮器を装備した四ツ口丸底フラスコを、２−ベンゾイル−安息香酸１００ｇおよびジクロロメタン３００ｍｌで連続的に充填する。前記の混合物を２０℃に冷却し、そして塩化チオニル１６４ｇを該溶液に滴下する。前記の反応物を３８℃で２０時間加熱し、その後、減圧下で濃縮する。２−ベンゾイル−ベンゾイルクロリドが、融点６６〜７３℃を有する白い固体として得られる。提案された構造がＮＭＲ分析によって確認された。
【０２３５】
工程Ｂ：  機械攪拌器、熱電対、滴下漏斗および凝縮器を装備した四ツ口丸底フラスコを、ジエタノールアミン４３０ｇおよびTHF１０００ｍｌで連続的に充填する。前記の混合物を５〜１０℃に冷却し、そして工程Ａで得られた２−ベンゾイル−ベンゾイルクロリド１００ｇを２００ｍｌのＴＨＦ中に溶かして滴下する。反応を室温で２０時間保持する。その後、前記の反応混合物を濃縮し、そしてジクロロメタン溶液中に注ぐ。その有機相を水で洗浄し、そして減圧下で濃縮する。２−ベンゾイル−Ｎ，Ｎ−ビス−（２−ヒドロキシ−エチル）−ベンズアミドが、融点１２１〜１２７℃を有する白い固体として得られる。提案された構造がＮＭＲ分析によって確認された。
【０２３６】
工程Ｃ：  機械攪拌器、熱電対、滴下漏斗および凝縮器を装備した四ツ口丸底フラスコを、２−ベンゾイル−Ｎ，Ｎ−ビス−（２−ヒドロキシ−エチル）−ベンズアミド２５ｇ、トリエチルアミン２４．２ｇおよびＴＨＦ３５０ｍｌで連続的に充填する。ＴＨＦ１００ｍｌ中のテレフタロイルクロリド１６．２ｇを滴下し、そして該反応混合物を還流温度で４時間加熱する。前記の反応混合物を濃縮し、そして粗生成物をエタノールおよび水で洗浄し、そしてその後、真空下で乾燥させる。所望の生成物が、融点１４０〜１４７℃を有する白い固体として得られる（Ｍｎ＝１１０３；ｎ＝２．５、上に記載された通りに算出）。
【０２３７】
熱重量分析／質量損失のデータ：２１０℃  ０．９５％  −  ２６０℃  １．８１％  −  ３００℃  ２．１５％。
【０２３８】
実施例５：
【化５５】
2010535257.tif 000063
の合成
該生成物は、実施例１において報告された方法と類似して、実施例１の工程Ａで得られた２，６−ビス（メチルエステルプロピオンオキシ）  ９，１０−ジアントラキノンを１当量の１，１２−ドデカンジオールと反応させることで得られる。
【０２３９】
Ｍｎ＝４０２５；  ｎ＝７．３
融点：  ５０〜６０℃。
【０２４０】
実施例６：
【化５６】
2010535257.tif 000064
の合成
機械攪拌器、熱電対、滴下漏斗および凝縮器を装備した四ツ口丸底フラスコを、２，６−ジヒドロキシアントラキノン７２．０ｇ、およびジメチルアセトアミド４００ｍｌで連続的に充填する。そして、炭酸カリウム９６．６ｇを、５５℃に加熱された前記の攪拌された混合物に添加し、その後、ジメチルアセトアミド１００ｍｌ中に溶解した１，１０−ジブロモデカン９０．０ｇを該混合物に滴下する。前記の反応物をその後、１２０℃に加熱して、そして攪拌しながら５時間反応させておき、その後、水溶液に滴下する。形成された沈殿物を溶液から分離し、そして水、アセトンおよびシクロヘキサンで数回洗浄する。前記で得られた黄色い固体をその後、オーブン内、真空下でさらに乾燥させる（essicated）。提案された構造がＮＭＲ分析によって確認された。
【０２４１】
融点：  ２０８〜２１６℃。
【０２４２】
実施例７：
【化５７】
2010535257.tif 000065
の合成
機械攪拌器、熱電対、滴下漏斗および凝縮器を装備した四ツ口丸底フラスコを、"水素化ダイマー酸"９９．７ｇ、およびジトルエン２００ｍｌで連続的に充填する。そして、塩化オキサリル４４．４ｇを反応混合物に添加し、そして形成されたＣＯ2の放出が終了するまで該反応物を室温で反応させておく。そして、前記の混合物を還流温度で１時間加熱し、その後、５０℃に冷却する。その後、キニザリン４２．０ｇ、ジメチルアセトアミド３００ｍｌ、およびピリジン４１．５ｇを前記の溶液に滴下し、そして該反応混合物５０℃で３時間、反応させておく。前記の混合物を真空下で濃縮し、その後、ジクロロメタンおよび水をその残留物に添加する。その有機相を分離し、そして減圧下で濃縮して生成物として赤い液体が得られる。提案された構造が1Ｈ−ＮＭＲ分析によって確認された。
【０２４３】
Ｍｎ＝１８０３；ｎ＝２．３
1Ｈ−ＮＭＲ（３００ＭＨｚ、ＣＤＣｌ3）：δ０．８−２．７（７０Ｈ，ｍ）；７．２−８．１（６Ｈ，ｍ）。
【０２４４】
熱重量分析／質量損失のデータ：２１０℃  ０．１３％  −  ２６０℃  １．０９％  −  ３００℃  ４．０８％。
【０２４５】
実施例８：
【化５８】
2010535257.tif 000066
の合成
機械攪拌器、熱電対、滴下漏斗および凝縮器を装備した四ツ口丸底フラスコを、キニザリン４．８ｇ、ジメチルアセトアミド１００ｍｌで連続的に充填する。その後、炭酸カリウム９６．６ｇを、５５℃に加熱された前記の攪拌された混合物に添加する。そして、ジメチルアセトアミド１００ｍｌ中に溶解した１，１０−ジブロモデカン９０．０ｇを前記の反応混合物に滴下する。該反応混合物をその後、加熱して、そして１２０℃で５時間保持し、その後、該反応混合物を水溶液に滴下する。形成された沈殿物を溶液から分離し、水、アセトンおよびシクロヘキサンで数回洗浄する。このように得られた黄色い固体をその後、オーブン内、真空下でさらに乾燥させる。提案された構造がＮＭＲ分析によって確認された。
【０２４６】
融点：  １２７〜１３５℃。
【０２４７】
実施例９：
【化５９】
2010535257.tif 000067
の合成
合成工程：
【化６０】
2010535257.tif 000068
【０２４８】
工程Ａ：  機械攪拌器、熱電対、滴下漏斗および凝縮器を装備した四ツ口丸底フラスコを、９，１０−アントラキノン−２，６−ジスルホン酸二ナトリウム塩１０ｇ、およびジメチルホルムアミド２００ｍｌで連続的に充填する。そして、前記の反応物をー５℃に冷却し、その後、塩化チオニル２３．１ｇを該混合物に添加し、それをその後、０℃で２時間、次に自然に室温で２０時間、反応させておく。そして、前記の反応物を水溶液に添加する。その後、形成された黄色い沈殿物を溶液から分離し、そして減圧下で乾燥させる。化合物１の構造がＮＭＲ分析によって確認された。
【０２４９】
融点：  ２４０〜２４７℃。
【０２５０】
工程Ｂ：  機械攪拌器、熱電対、滴下漏斗および凝縮器を装備した四ツ口丸底フラスコを、この実施例の工程Ａで得られた化合物３．０ｇ、ジクロロメタン１００ｍｌ、およびエタノールアミン１．８ｇで連続的に充填する。前記の反応物を２５℃で４時間反応させておき、その後、形成された沈殿物を溶液から分離し、そして水およびメタノールで洗浄する。その後、得られた白い固体を減圧下で乾燥させる。化合物２の構造がＮＭＲ分析によって確認された。
【０２５１】
融点：  ２８０〜２８４℃。
【０２５２】
工程Ｃ：  所望の生成物は実施例７において報告された方法と類似して１．０５当量の"水素化ダイマー酸"とこの実施例の工程Ｂで得られた１当量の化合物２とを反応させて得られる。所望の化合物の構造がＮＭＲ分析によって確認された。
【０２５３】
Ｍｎ＝３０４４；  ｎ＝３．１
融点：  １９８〜２０７℃。
【０２５４】
実施例１０：
【化６１】
2010535257.tif 000069
の合成
機械攪拌器、熱電対、および凝縮器を装備した四ツ口丸底フラスコを、実施例４の工程Ｂで得られた２−ベンゾイル−Ｎ，Ｎ−ビス−（２−ヒドロキシ−エチル）−ベンズアミド３．０ｇ、"水素化ダイマー酸"ジメチルエステル５．９９ｇ、ジブチルスズオキシド０．０４ｇ、およびキシレン６０ｍｌを連続的に充填する。前記の反応物を環流温度に加熱し、そして４時間反応させておく。そして、前記の混合物を減圧下で乾燥させ、そして茶色いワックスが得られる。所望の化合物の構造がＮＭＲ分析によって確認された。
【０２５５】
Ｍｎ＝２６８３；  ｎ＝３．２
1Ｈ−ＮＭＲ（３００ＭＨｚ、ＣＤＣｌ3）：  δ０．８〜２．７  （６８Ｈ，ｍ）；  ３．４〜４．５  （８Ｈ，ｍ）；  ７．２〜８．４  （９Ｈ，ｍ）
熱重量分析／質量損失のデータ：２１０℃  ０．４９％  −  ２６０℃  １．３７％  −  ３００℃  ２．７３％。
【０２５６】
実施例１１：
【化６２】
2010535257.tif 000070
の合成
機械攪拌器、熱電対、および凝縮器を装備した四ツ口丸底フラスコを、３，３’，４，４’−ベンゾフェノンテトラカルボン酸無水物５．０ｇ、ビス（４−アミノ−３−メチルシクロヘキシル）メタン３．７ｇ、およびジメチルアセトアミド４０ｍｌで連続的に充填する。そして、前記の混合物を１５０℃に加熱し、そしてこの温度で２時間反応させておく。その後、前記の反応物を室温に冷却する。所望の生成物がエタノールを用いた再結晶化で得られる。該化合物の構造がＮＭＲ分析によって確認された。
【０２５７】
融点：  ２３８〜２５８℃。
【０２５８】
実施例１２：
【化６３】
2010535257.tif 000071
の合成
機械攪拌器、熱電対、および凝縮器を装備した四ツ口丸底フラスコを、３，３’，４，４’−ベンゾフェノンテトラカルボン酸無水物５．０ｇ、１，５−ジアミノ−２−メチル−ペンタン１．８ｇ、およびジメチルアセトアミド３５ｍｌで連続的に充填する。そして、前記の混合物を１５０℃に加熱し、そしてこの温度で２時間反応させておく。その後、前記の反応物を室温に冷却し、続いて水を該溶液に添加する。その後、沈殿した生成物を分離し、そして水で数回洗浄する。該化合物の構造がＮＭＲ分析によって確認された。
【０２５９】
融点：  ２０３〜２６８℃。
【０２６０】
実施例１３：
【化６４】
2010535257.tif 000072
の合成
機械攪拌器、熱電対、および凝縮器を装備した四ツ口丸底フラスコを、３，３’，４，４’−ベンゾフェノンテトラカルボン酸無水物１０．０ｇ、ポリ（プロピレングリコール）ビス（２−アミノ−プロピルエーテル）（Ｍｎ＝２３０）７．１４ｇ、および氷酢酸１００ｍｌで連続的に充填する。そして、前記の混合物を環流温度に加熱し、そしてこの温度で２時間反応させておく。その後、前記の反応物を室温に冷却し、続いてジクロロメタンと水とを該溶液に添加する。その有機相を水で数回洗浄し、そして減圧下で濃縮して黄色い固体を得る。該化合物の構造がＮＭＲ分析によって確認された。
【０２６１】
Ｍｎ＝１６７４；  ｎ＝３．１
融点：  １２５〜１３４℃。
【０２６２】
適用例Ａ：
適用データ：
参照：
実施例１；  膜４
実施例２；  膜６
実施例３；  膜７
実施例４；  膜９
膜の製造：
５０μｍ厚の膜が下記の方法で得られた：
ターボミキサー（Ｃａｃｃｉａ、Ｌａｂｏ１０）内で、ＬＬＤＰＥの質量に対して１％の前記の添加剤を、トリス（２，４−ジ−ｔ−ブチルフェニル）ホスフィット０．１２質量％、ペンタエリトリトールテトラキス［３−（３，５−ジ−ｔｅｒｔ−ブチル−４−ヒドロキシフェニル）プロピオネート０．０２質量％、およびオクタデシル−３−（３，５−ジ−ｔｅｒｔ−ブチル−４−ヒドロキシフェニル）プロピオネート０．０３質量％を含有し、且つメルトインデックス１．１ｇ／１０分（１９０℃／２．１６ｋｇ）を有するＬＬＤＰＥ  Ｄｏｗｌｅｘ  ＮＧ  ５０５６−Ｅと混合する。前記の混合物を、最高温度２００℃でＯ．Ｍ．Ｃ．ツインスクリュー押出機（モデルｅｂｖ１９／２５）を使用して押し出して顆粒にし、それを次にブロー押出機（Ｆｏｒｍａｃ（商標））を使用して最高温度２１０℃で作業して膜厚５０μｍの膜に変換する。
【０２６３】
【表２】
2010535257.tif 000073
【０２６４】
２５μｍ厚の膜が下記の方法でマスターバッチを経て得られた：
ターボミキサー（Ｃａｃｃｉａ、Ｌａｂｏ１０）内で、樹脂の質量に対して１０％の添加剤を、ＬＬＤＰＥ  Ｄｏｗｌｅｘ  ＮＧ  ５０５６−Ｅと混合する。前記の混合物を、最高温度２００℃でＯ．Ｍ．Ｃ．ツインスクリュー押出機（モデルｅｂｖ１９／２５）を使用して押し出してポリマーの顆粒をもたらし、それを次に同じＬＬＤＰＥで希釈して最終的な組成物をもたらし、そしてブロー押出機（Ｄｏｌｃｉ（商標））を使用して最高温度２１０℃で作業して膜厚２５μｍの膜に変換する。
【０２６５】
表３にＬＬＤＰＥ膜の最終的な組成を示す。
【０２６６】
【表３】
2010535257.tif 000074
【０２６７】
他の５０μｍ厚の膜が下記の方法でマスターバッチを経て得られた：
ターボミキサー（Ｃａｃｃｉａ，Ｌａｂｏ１０）内で、ＬＬＤＰＥの質量に対して１０％の前記の添加剤を、トリス（２，４−ジ−ｔ−ブチルフェニル）ホスフィット０．１０質量％とオクタデシル−３−（３，５−ジ−ｔｅｒｔ−ブチル−４−ヒドロキシフェニル）プロピオネート０．０３２質量％を含有し、且つメルトインデックス１．１ｇ／１０分（１９０℃／２．１６ｋｇ）を有するＬＬＤＰＥ  Ｄｏｗｌｅｘ  ＮＧ  ５０５６−Ｇと混合する。前記の混合物を、最高温度２００℃でＯ．Ｍ．Ｃ．ツインスクリュー押出機（モデルｅｂｖ１９／２５）を使用して押し出して顆粒にし、それを次に同じＬＬＤＰＥで希釈して最終的な組成物をもたらし、そしてブロー押出機（Ｄｏｌｃｉ（商標））を使用して最高温度２１０℃で作業して膜厚５０μｍの膜に変換した。
【０２６８】
【表４】
2010535257.tif 000075
【０２６９】
暴露：
１）  膜の試料を、６５００Wのキセノンランプ（常時点灯サイクル、ブラックパネル温度＝６３℃）を装備したアトラスウェザロメーター（モデルＣｉ６５Ａ）内で暴露した。
【０２７０】
２）  得られた膜の試料を、４０℃で稼働中の空気循環オーブン（ＨＯＲＯ  ０８０Ｖ）内でも暴露する。
【０２７１】
測定パラメータ：
１）  カルボニル増分（ＣＯ）：暴露時間の関数としてのカルボニルバンド増分（１７１０ｃｍ-1）の測定を、ＦＴ−ＩＲ  Ｐｅｒｋｉｎ−Ｅｌｍｅｒ  Ｓｐｅｃｔｒｕｍ  Ｏｎｅを用いてモニターする。
【０２７２】
２）  クラッキングまでの時間：膜の試料の視覚上の破壊を、表面クラッキングの初めの兆候までの時間によって評価する。
【０２７３】
３）  ブルーミング：膜外への添加剤の浸出を視覚的に評価する。
【０２７４】
結果：
下記の表はカルボニル増分の増加およびクラッキングまでの時間についての結果を示す。
【０２７５】
【表５】
2010535257.tif 000076
【０２７６】
【表６】
2010535257.tif 000077
【０２７７】
【表７】
2010535257.tif 000078
【０２７８】
【表８】
2010535257.tif 000079
【０２７９】
【表９】
2010535257.tif 000080
【０２８０】
【表１０】
2010535257.tif 000081
【０２８１】
【表１１】
2010535257.tif 000082
【０２８２】
【表１２】
2010535257.tif 000083
【０２８３】
【表１３】
2010535257.tif 000084
【０２８４】
アントラキノンの膜製造直後の強度のブルーミング（膜２についてのブルーミング結果を参照）は、プラスチック製品が食品または作物と接して使用される場合に特に望ましくない問題である。それに対して、かかるオリゴマー光増感剤（膜４、６、７、９についてのブルーミング結果を参照）は、樹脂と良好な適合性を示し、且つ、強化された光分解性が必要とされるプラスチック製品中で使用できる。
【０２８５】
本発明は特に下記の実施態様および好ましい実施態様に関する：
実施態様１：  天然ポリマーおよび／または合成ポリマー、またはかかるポリマーで製造されたポリマー物品の光および／または熱および／または湿気による分解の改善方法において、化学式（Ｉ）の化合物を前記の天然ポリマーおよび／または合成ポリマー中に混合することを含む方法：
【化６５】
2010535257.tif 000085
［式中、
ｎは１〜１００である；
ｍは１または２である；
Ｘは化学式（１）、（２）、（３）および（４）の基から選択されるｍ＋１価の基である：
【化６６】
2010535257.tif 000086
［式中
ＹはＣ、Ｎ、Ｏ、Ｓおよび水素原子から選択される１〜２０個の原子を含む二価の基であり、
Ｚは＞（Ｃ＝Ｏ）または＞ＳＯ2であり、
ｈはそれぞれの相応するオキシアルキレン成分について独立して２〜４の整数であり、
ｊは０または１であり、且つ
ｓはそれぞれの相応するオキシアルキレン成分について独立して２〜４の整数である］
Ｒは以下から選択されるｍ＋１価の基
−Ｇ−（Ｃ2〜Ｃ34−アルキレン）−Ｇ−；
−Ｇ−（Ｃ5〜Ｃ7−シクロアルキレン）−Ｇ−；
−Ｇ−（Ｃ5〜Ｃ7−シクロアルキレン）−（ｋ，ｋ’−Ｃ1〜Ｃ4−アルキレン）−（Ｃ5〜Ｃ7−シクロアルキレン）−Ｇ−、
−Ｇ−（Ｃ1〜Ｃ18−アルキレン）−（Ｃ5〜Ｃ7−シクロアルキレン）−（Ｃ1〜Ｃ18−アルキレン）−Ｇ−；
−Ｇ−（Ｃ6〜Ｃ12−アリーレン）−Ｇ−；
−Ｇ−（Ｃ6〜Ｃ12−アリーレン）−（ｋ，ｋ’−Ｃ1〜Ｃ4−アルキレン）−（Ｃ6〜Ｃ12−アリーレン）−Ｇ−、
−Ｇ−（Ｃ1〜Ｃ18−アルキレン）−（Ｃ6〜Ｃ12−アリーレン）−（Ｃ1〜Ｃ18−アルキレン）−Ｇ−
［式中、
前記のＣ2〜Ｃ34−アルキレンまたはＣ1〜Ｃ18−アルキレン基は置換されていなくても、あるいはＣｌ；Ｂｒ；Ｉ；ＯＨ；ＮＨ2、およびＣ1〜Ｃ4−アルコキシから選択される１つまたはそれより多くの置換基によって置換されていてもよく、且つ、前記のＣ5〜Ｃ7−シクロアルキレンおよびＣ6〜Ｃ12−アリーレン基は置換されていなくても、あるいはＣｌ；Ｂｒ；Ｉ；ＯＨ；ＮＨ2、Ｃ1〜Ｃ10−アルキル、Ｃ1〜Ｃ10−アルケニルおよびＣ1〜Ｃ10−アルコキシから選択される１つまたはそれより多くの置換基によって置換されていてもよく、
Ｇは不在であるか、あるいは−Ｏ−および＞（Ｃ＝Ｏ）から選択され、且つ
ｋ（およびｋ’）は１または２である］；および
下記の化学式の基：
【化６７】
2010535257.tif 000087
［式中、
それぞれのｆは前記の基のそれぞれのアルキレン成分について独立して２〜４の整数であり、且つ、ｇは１〜１０である］
である；
Ｒ１はＨ；Ｃｌ；Ｂｒ；Ｉ；ＯＨ；ＮＨ2、Ｃ1〜Ｃ30−アルキル、Ｃ2〜Ｃ30−アルケニル、Ｃ1〜Ｃ30−アルキルオキシ、Ｃ2〜Ｃ30−アルケニルオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルコキシの１つまたはそれより多くによって置換されていてもよい）；Ｃ3〜Ｃ12−シクロアルキル、Ｃ3〜Ｃ12−シクロアルキルオキシ、Ｃ5〜Ｃ12−シクロアルケニル、Ｃ5〜Ｃ12−シクロアルケニル、Ｃ6〜Ｃ12−アリール、Ｃ6〜Ｃ12−アリールオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルキルまたはＣ1〜Ｃ4−アルコキシの１つまたはそれより多くによって置換されていてもよい）；あるいは
Ｒ１は基−Ｘ３−Ｒ３−Ｒ４
［式中、
Ｘ３は上で定義された化学式（３）の基であり、且つ
Ｒ３はＧが不在であるＲの意味の１つを有し、且つ
Ｒ４はＨ、ＮＨ2、ＮＨ（Ｃ1〜Ｃ4−アルキル）、Ｎ（Ｃ1〜Ｃ4−アルキル）2、Ｃｌ、Ｂｒ、Ｉ、ＯＨ、ＣＯＯＨ、ＣＯＯＣ1〜Ｃ4−アルキルである］
である；且つ
Ｒ２はＨ、Ｃ1〜Ｃ30−アルキル、Ｃ2〜Ｃ30−アルケニルから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ、ＣＯＯＣ1〜Ｃ4−アルキル、Ｃ1〜Ｃ4−アルコキシの１つまたはそれより多くによって置換されていてもよい）；Ｃ3〜Ｃ12−シクロアルキル、Ｃ5〜Ｃ12−シクロアルケニル、Ｃ6〜Ｃ12−アリールから選択される基（前記の基は置換されていなくても、あるいはＣｌ；Ｂｒ；Ｉ；ＯＨ；ＮＨ2、Ｃ1〜Ｃ4−アルキルまたはＣ1〜Ｃ4−アルコキシの１つまたはそれより多くによって置換されていてもよい）；あるいは
Ｒ２は基−Ｒ５−Ｒ６
［式中、
Ｒ５は−Ｃ2〜Ｃ34−アルキレンを除き、且つＧが不在であるＲの意味の１つを有し；且つ
Ｒ６はＨ、ＮＨ2、ＮＨ（Ｃ1〜Ｃ4−アルキル）、Ｎ（Ｃ1〜Ｃ4−アルキル）2、Ｃｌ、Ｂｒ、Ｉ、ＯＨ、ＣＯＯＨ、ＣＯＯＣ1〜Ｃ4−アルキル、Ｃ1〜Ｃ4−アルキル、またはＣ1〜Ｃ4−アルコキシである］であるか、あるいは
Ｒ２は−Ｏ−である；
ここで、前記の星印は、前記の化合物の化学式中の不斉基ＲおよびＹの配向を指し示す］。
【０２８６】
実施態様２：  実施態様１において定義された化学式（Ｉ）の化合物において、化学式（ＩＩ）の化合物（ａ）および（ｂ）を除いた化合物
【化６８】
2010535257.tif 000088
［式中、
（ａ）  Ｒ７およびＲ８はＣ18−アルキルであり、Ｘ4およびＸ5は−（フェニル）−ＣＯ−（フェニル）−であり、Ｙ2は−ＣＨ2−（フェニレン）−ＣＨ2−であり、且つｂは１であり、且つ
（ｂ）  Ｒ７およびＲ８は２−エチルヘキシルであり、Ｘ4およびＸ5は−（フェニル）−ＣＯ−（フェニル）−であり、Ｙ2はＣ12−アルキレンであり、且つｂは３である］。
【０２８７】
実施態様３：  実施例２の化合物において、
Ｒは以下から選択されるｍ＋１価の基
−Ｇ−（Ｃ2〜Ｃ34−アルキレン）−Ｇ−；
−Ｇ−（Ｃ5〜Ｃ7−シクロアルキレン）−Ｇ−；
−Ｇ−（Ｃ5〜Ｃ7−シクロアルキレン）−（ｋ，ｋ’−Ｃ1〜Ｃ4−アルキレン）−（Ｃ5〜Ｃ7−シクロアルキレン）−Ｇ−、
−Ｇ−（Ｃ2〜Ｃ18−アルキレン）−（Ｃ5〜Ｃ7−シクロアルキレン）−（Ｃ2〜Ｃ18−アルキレン）−Ｇ−；
−Ｇ−（Ｃ6〜Ｃ12−アリーレン）−Ｇ−；
−Ｇ−（Ｃ6〜Ｃ12−アリーレン）−（ｋ，ｋ’−Ｃ1〜Ｃ4−アルキレン）−（Ｃ6〜Ｃ12−アリーレン）−Ｇ−、
−Ｇ−（Ｃ2〜Ｃ18−アルキレン）−（Ｃ6〜Ｃ12−アリーレン）−（Ｃ2〜Ｃ18−アルキレン）−Ｇ−
［式中、
前記のＣ2〜Ｃ34−アルキレンまたはＣ2〜Ｃ18−アルキレン基は置換されていなくても、あるいはＣｌ；Ｂｒ；Ｉ；ＯＨ；ＮＨ2、およびＣ1〜Ｃ4−アルコキシから選択される１つまたはそれより多くの置換基によって置換されていてもよく、且つ、前記のＣ5〜Ｃ7−シクロアルキレンおよびＣ6〜Ｃ12−アリーレン基は置換されていなくても、あるいはＣｌ；Ｂｒ；Ｉ；ＯＨ；ＮＨ2、Ｃ1〜Ｃ10−アルキル、Ｃ1〜Ｃ10−アルケニルおよびＣ1〜Ｃ10−アルコキシから選択される１つまたはそれより多くの置換基によって置換されていてもよく、
Ｇは不在であるか、あるいは−Ｏ−および＞（Ｃ＝Ｏ）から選択され、且つ
ｋ（およびｋ’）は１または２である］；および
下記の化学式の基：
【化６９】
2010535257.tif 000089
［式中、
それぞれのｆは前記の基のそれぞれのアルキレン成分について独立して２〜４の整数であり、且つ、ｇは１〜１０である］
であり、且つ
Ｒ１はＨ；Ｃｌ；Ｂｒ；Ｉ；ＯＨ；ＮＨ2、Ｃ1〜Ｃ30−アルキル、Ｃ2〜Ｃ30−アルケニル、Ｃ1〜Ｃ30−アルキルオキシ、Ｃ2〜Ｃ30−アルケニルオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルコキシの１つまたはそれより多くによって置換されていてもよい）；Ｃ3〜Ｃ12−シクロアルキル、Ｃ3〜Ｃ12−シクロアルキルオキシ、Ｃ5〜Ｃ12−シクロアルケニル、Ｃ5〜Ｃ12−シクロアルケニル、Ｃ6〜Ｃ12−アリール、Ｃ6〜Ｃ12−アリールオキシから選択される基（前記の基は置換されていなくても、あるいはＣｌ；Ｂｒ；Ｉ；ＯＨ；ＮＨ2、ＮＨ（Ｃ1〜Ｃ4−アルキル）、Ｎ（Ｃ1〜Ｃ4−アルキル）2、ＣＯＯＨ；ＣＯＯＣ1〜Ｃ4−アルキル、Ｃ1〜Ｃ4−アルキルまたはＣ1〜Ｃ4−アルコキシの１つまたはそれより多くによって置換されていてもよい）；あるいは
Ｒ１は基−Ｘ３−Ｒ３−Ｒ４
［式中、
Ｘ３は上で定義された化学式（３）の基であり、且つ
Ｒ３は−（Ｃ2〜Ｃ8−アルキレン）−以外で、且つＧが不在であるＲの意味の１つを有し、且つ
Ｒ４はＨ、ＮＨ2、ＮＨ（Ｃ1〜Ｃ4−アルキル）、Ｎ（Ｃ1〜Ｃ4−アルキル）2、Ｃｌ、Ｂｒ、Ｉ、ＯＨ、ＣＯＯＨ、ＣＯＯＣ1〜Ｃ4−アルキルである］
である化合物。
【０２８８】
実施態様４：  実施態様２または３に記載の化合物において、
Ｒ１がＨ；Ｃｌ、Ｂｒ、ＯＨ；ＮＨ2；Ｃ1〜Ｃ4−アルキルおよびＣ1〜Ｃ4−アルコキシから選択される基から選択されるか、あるいは
Ｒ１が−Ｘ３−Ｒ３−Ｒ４
［式中、
Ｘ３は上で定義された化学式（３）の基であり、且つ、
Ｒ３は−（Ｃ9〜Ｃ20−アルキレン）−であり、且つ、
Ｒ４はＨである］
である化合物。
【０２８９】
実施態様５：  実施態様２から４までのいずれか１つに記載の化合物において、
Ｒ２がＨ、Ｃ1〜Ｃ4−アルキルおよびＣ10〜Ｃ20−アルキル（前記の基は置換されていなくても、またはＣｌ；Ｂｒ；Ｉ；ＯＨ；ＮＨ2またはＣ1〜Ｃ4−アルコキシの１、２または３つによって置換されていてもよい）から選択されるか、あるいは
Ｒ２が基−Ｒ５−Ｒ６
［式中、
Ｒ５は−Ｃ2〜Ｃ34−アルキレンを除き、且つＧが不在であるＲの意味の１つを有し；且つ
Ｒ６はＨまたはＮＨ2である］である；あるいは
Ｒ２が−Ｏ−である化合物。
【０２９０】
実施態様６：  実施態様２から５までのいずれか１つに記載の化合物において、化学式（Ｉ）のＸが以下の基から選択される化合物
【化７０−１】
2010535257.tif 000090
【０２９１】
【化７０−２】
2010535257.tif 000091
［式中、Ｙ、ｈ、ｊおよびｓは実施態様２で定義された意味を有している］。
【０２９２】
実施態様７：  実施態様２から６までのいずれか１つに記載の化合物において、Ｙが以下の基から選択される化合物
【化７１】
2010535257.tif 000092
［式中、ｒは２〜４の整数、好ましくは２または３である］。
【０２９３】
実施態様８：  実施態様２から７までのいずれか１つに記載の化合物において、ｍが１である化合物。
【０２９４】
実施態様９：  実施態様２から８までのいずれか１つに記載の化合物において、
ｎは１〜７である；
Ｘは化学式（１−Ａ）または（３−Ａ）の基から選択されるｍ＋１価の基である
【化７２】
2010535257.tif 000093
［式中、
Ｙは下記の群：
【化７３】
2010535257.tif 000094
から選択される］；
Ｒは以下から選択される基である：
Ｃ6〜Ｃ12−アルキレンおよび−Ｇ−（Ｃ6〜Ｃ12−アルキレン）−Ｇ−；
（ここで、前記のＣ6〜Ｃ12−アルキレン基はＨ、または置換されていないか、またはＣｌ；Ｂｒ；Ｉ；ＯＨ；ＮＨ2およびＣ1〜Ｃ4−アルコキシから選択される１、２または３つの置換基によって置換されていてもよく、且つ
Ｇは−Ｏ−である）；
Ｒ１はＣ1〜Ｃ12−アルキルまたはＣ1〜Ｃ12−アルキルオキシであるか、あるいはＸが化学式（３−Ａ）の基である場合、基Ｘ３−Ｒ３−Ｒ４
［式中、
Ｘ３は化学式（３−Ａ）の基であり、
Ｒ３はＣ9〜Ｃ20−アルキレンであり、且つ、
Ｒ４はＨである］であってもよく、且つ、
Ｒ２はＨ、または置換されていないか、またはＣｌ；Ｂｒ；Ｉ；ＯＨ；ＮＨ2およびＣ1〜Ｃ4−アルコキシから選択される１、２または３つの置換基によって置換されているＣ6〜Ｃ12−アルキルである化合物。
【０２９５】
実施態様１０：  実施態様２から９までのいずれか１つに記載の化合物において、以下から選択される化学式を有する化合物
【化７４】
2010535257.tif 000095
［式中、ｎは実施態様２から９において定義された通りである］。
【０２９６】
実施態様１１：  実施態様２から８までのいずれか１つに記載の化合物において、以下から選択される化学式を有する化合物
【化７５】
2010535257.tif 000096
［式中、ｎは実施態様２から９において定義された通りである］。
【０２９７】
実施態様１２：  実施態様２から９までのいずれか１つに記載の化合物において、以下から選択される化学式を有する化合物
【化７６】
2010535257.tif 000097
［式中、ｎは実施態様２から９において定義された通りである］。
【０２９８】
実施態様１３：  化学式
【化７７】
2010535257.tif 000098
の化合物であって、数平均分子量（Ｍｎ）約２７４０ｇ／ｍｏｌおよび溶融範囲８３〜９３℃を有する化合物；あるいは、化学式
【化７８】
2010535257.tif 000099
の化合物であって、数平均分子量（Ｍｎ）約１０４０ｇ／ｍｏｌおよび溶融範囲１６６〜１７４℃を有する化合物。
【０２９９】
実施態様１４：  光および／または熱および／または湿気の存在下で分解性のポリマー物品において、
（Ａ）  天然ポリマーおよび／または合成ポリマー、および
（Ｂ）  実施態様１に記載の化学式（Ｉ）の化合物である分解促進剤
を含む組成物から製造されるポリマー物品。
【０３００】
実施態様１５：  実施態様１４に記載のポリマー物品において、分解促進剤が実施態様２から１３までのいずれか１つにおいて定義された化学式（Ｉ）の化合物であるポリマー物品。
【０３０１】
実施態様１６：  実施態様１４または１５に記載のポリマー物品において、成分（Ａ）が熱可塑性合成ポリマーであるポリマー物品。
【０３０２】
実施態様１７：  実施態様１４から１６までのいずれか１つに記載のポリマー物品において、成分（Ａ）がポリオレフィンホモポリマーまたはコポリマー、ポリエステルホモポリマーまたはコポリマー、ポリアミドホモポリマーまたはコポリマー、それらの配合物、デンプン改質ポリオレフィン、またはデンプンベースのポリマー組成物であるポリマー物品。
【０３０３】
実施態様１８：  実施態様１４から１７までのいずれか１つに記載のポリマー物品において、成分（Ａ）がポリエチレン、ポリプロピレン、ポリエチレンコポリマー、またはポリプロピレンコポリマーであるポリマー物品。
【０３０４】
実施態様１９：  実施態様１４から１８までのいずれか１つに記載のポリマー物品において、製造される組成物が追加的に（Ｃ）遷移金属の無機または有機塩を含有するポリマー物品。
【０３０５】
実施態様２０：  実施態様１４から１９までのいずれか１つに記載のポリマー物品において、組成物が追加的に１つまたはそれより多くの下記の成分
（Ｄ−Ｉ）  充填剤または強化剤、
（Ｄ−ＩＩ）  顔料、
（Ｄ−ＩＩＩ）  光安定剤、
（Ｄ−ＩＶ）  プロセス添加剤、
（Ｄ−Ｖ）  酸化防止剤、
（Ｄ−ＶＩ）  Ｃａ、Ｍｇ、ＺｎまたはＡｌの無機または有機塩、あるいはＣａ、Ｍｇ、ＺｎまたはＡｌの酸化物、
（Ｄ−ＶＩＩ）  テルペン誘導体、
（Ｄ−ＶＩＩＩ）  無機過酸化物または超酸化物から選択される無機酸化剤
を含有するポリマー物品。
【０３０６】
実施態様２１：  実施態様１４から２０までのいずれか１つに記載のポリマー物品において、農業用物品であるポリマー物品。
【０３０７】
実施態様２２：  実施態様２１に記載のポリマー物品において、農業用物品がマルチフィルム、小トンネル用フィルム、畦用覆い、バナナ袋、直接被覆用膜、不織布、縒糸、およびポットからなる群から選択されるポリマー物品。
【０３０８】
実施態様２３：  実施態様１４から２２までのいずれか１つに記載のポリマー物品において、厚さ５〜１００ミクロンを有する単層または３層マルチフィルムであって、随意に部分的に埋められるポリマー物品。
【０３０９】
実施態様２４：  実施態様１４から２０までのいずれか１つに記載のポリマー物品において、梱包材料、および／または民生品に使用されるポリマー物品。
【０３１０】
実施態様２５：  実施態様２４に記載のポリマー物品において、梱包材料が食品、飲料または化粧品用であるポリマー物品。
【０３１１】
実施態様２６：  実施態様１４から２０までのいずれか１つに記載のポリマー物品において、衛生用物品または医療用物品であるポリマー物品。
【０３１２】
実施態様２７：  実施態様１４から２６までのいずれか１つに記載のポリマー物品において、フィルム、繊維、形材、瓶、タンク、容器、シート、袋、発泡スチロールカップ、皿、ブリスターパッケージ、箱、パッケージ包装、およびテープからなる群から選択されるポリマー物品。
【０３１３】
実施態様２８：  実施態様１４から２７までのいずれか１つに記載のポリマー物品において、射出成形、ブロー成形、圧縮成型、回転成形、スラッシ成形、押出、フィルムキャスティング、フィルムブローイング、圧延、熱成形、紡績、または回転キャスティングによって成形されたポリマー物品。
【０３１４】
実施態様２９：  実施態様１において定義された化学式（Ｉ）の化合物を、随意に遷移金属の無機または有機塩と組み合わせて食品の梱包材中の酸素除去剤として用いる使用。
【国際調査報告】
2010535257.tif 000120
2010535257.tif 000121
2010535257.tif 000122
2010535257.tif 000123
2010535257.tif 000124
2010535257.tif 000125
2010535257.tif 000126